МАТЕРИАЛ ДЛЯ АБСОРБИРУЮЩЕГО ИЗДЕЛИЯ, СПОСОБ ЕГО ИЗГОТОВЛЕНИЯ И АБСОРБИРУЮЩЕЕ ИЗДЕЛИЕ, В КОТОРОМ ОН ИСПОЛЬЗУЕТСЯ
ABSORBENT ARTICLE MATERIAL, METHOD FOR PRODUCTION THEREOF AND ABSORBENT ARTICLE USING SAME

Область изобретения
[0001]
Настоящее изобретение относится к материалу для абсорбирующего изделия. Настоящее изобретение также относится к способу изготовления материала для абсорбирующего изделия и абсорбирующему изделию, в котором используется такой материал.
Предпосылки создания изобретения
[0002]
Чтобы предотвратить выделение запаха в состоянии, в котором абсорбирующая смола абсорбировала экскременты, такие как моча и менструальная кровь, известны способы, которые обеспечивают антимикробный агент для абсорбирующей смолы. Например, в патентной литературе 1 и 2 раскрывается антимикробный гидрогель-образующий абсорбирующий полимер, который содержит гидрогель-образующий абсорбирующий полимер и противомикробный агент, и где гидрогель-образующий абсорбирующий полимер покрыт антимикробным агентом.
[0003]
Патентная литература 3 раскрывает абсорбент, содержащий смесь перекрестно-связывающихся полимерных частиц, состоящих преимущественно из (мет)акриловой кислоты (соль), модификатора поверхности, имеющего поверхностное натяжение 40-80 дин/см, и нерастворимых в воде частиц, имеющих среднеобъемный размер частиц от 1 до 500 нм. Патентная литература 3 также раскрывает, что к абсорбенту может быть добавлен антимикробный агент, такой как бензалконий хлорид и хлоргексидин глюконат. В патентной литературе 4 раскрыт способ получения суперабсорбирующего элемента, имеющего покрытие из антимикробного агента, включающий приведение суперабсорбента в контакт с раствором, содержащим противомикробный агент и полиол, одновременно с или сразу после приведения суперабсорбента в контакт с поверхностно-сшивающим агентом и перед стадией отверждения, в которой завершается поверхностное сшивание.
[0004]
Помимо описанных выше способов известны также способы, которые оказывают противомикробное действие на кожу пользователя с использованием бумаги, такой как гигиеническая бумага, в которой обеспечивается противомикробный агент. Например, патентная литература 5 раскрывает абсорбирующее изделие, в котором антимикробный агент и активированный уголь расположены между абсорбирующей сердцевиной и верхним слоем. В патентной литературе 6 предлагается гигиеническая бумага, в которой обеспечивается противомикробный агент, для уменьшения раздражения кожи во время сморкания. В патентной литературе 7 предлагается антимикробная очищающая салфетка для очистки поверхности кожи и контроля пролиферации и жизнеспособности бактерий. Эта очищающая салфетка содержит антимикробный агент.
Перечень цитируемых документов
Патентная литература
[0005]
Патентная литература 1: JP H11-501362A
Патентная литература 2: JP 2000-513408A
Патентная литература 3: JP 2005-95759A
Патентная литература 4: JP 2010-540004A
Патентная литература 5: JP 2006-191966A
Патентная литература 6: JP 2007-195936A
Патентная литература 7: JP 2002-540898A
Сущность изобретения
[0006]
В соответствии со способами, раскрытыми в Патентной литературе 1 и 2, антимикробный агент растворяют в органическом растворителе до того, как гидрогель-образующий абсорбирующий полимер покрывается антимикробным агентом. Если не выбран подходящий органический растворитель, может появляться характерный запах органического растворителя, может возникнуть проблема, связанная с безопасностью человеческого тела, и возможно нужно будет принять меры безопасности от воспламенения и взрыва. Что касается способа, раскрытого в Патентной литературе 3, то как добавляется антимикробный агент, четко не описано. В зависимости от способа добавления антимикробный агент может неравномерно адгезироваться к сшивающим полимерным частицам, и существует вероятность того, что желаемый эффект не может быть получен. С использованием технологии, раскрытой в патентной литературе 4, существует вероятность того, что антимикробный агент будет разрушаться из-за тепла, которое применяется при отверждении поверхностно-сшивающего агента. Кроме того, в зависимости от типа полиола, антимикробный агент может не раствориться, и, следовательно, существует вероятность того, что антимикробный агент не будет равномерно адгезироваться к поверхности суперабсорбента.
[0007]
Между тем, с использованием способов, описанных в Патентной литературе 5-7, антимикробный эффект может проявляться в некоторой степени. Однако антимикробный эффект проявляется только на участке, на котором обеспечивается антимикробный агент, и, следовательно, существует потребность в проявлении большего антимикробного эффекта. Кроме того, в Патентной литературе 5-7 не раскрывается способ нанесения антимикробного агента так, чтобы проявлялся высокий антимикробный эффект
Решение задачи
[0008]
Настоящее изобретение обеспечивает материал для абсорбирующего изделия, при этом материал содержит органический гидрофобный антимикробный агент и гидрофильный нелетучий органический растворитель.
[0009]
Настоящее изобретение также обеспечивает абсорбирующее изделие, в котором используют такой материал для абсорбирующего изделия.
[0010]
Настоящее изобретение также обеспечивает способ изготовления материала для абсорбирующего изделия, включающий стадию нанесения раствора антимикробного агента на материал для абсорбирующего изделия, при этом раствор антимикробного агента получают путем растворения органического гидрофобного антимикробного агента в гидрофильном нелетучем органическом растворителе.
[0011]
Настоящее изобретение также обеспечивает способ изготовления абсорбирующего изделия, включающий стадию получения абсорбирующей сердцевины так, чтобы она содержала раствор антимикробного агента, образованный путем растворения органического гидрофобного антимикробного агента в гидрофильном нелетучем органическом растворителе.
[0012]
Кроме того, настоящее изобретение обеспечивает абсорбирующее изделие, включающее абсорбирующую сердцевину, содержащую органический гидрофобный антимикробный агент и гидрофильный нелетучий органический растворитель.
Краткое описание чертежей
[0013]
[Фиг. 1] Фиг. 1 схематически представляет пневматический способ транспортирования композиции абсорбирующей смолы, полученной с использованием способа изготовления по настоящему изобретению.
Описание вариантов осуществления
[0014]
Настоящее изобретение относится к улучшению в изделии, содержащем антимикробный агент. Более конкретно, настоящее изобретение относится к усилению антимикробных свойств материала для абсорбирующего изделия и абсорбирующего изделия по сравнению с обычно используемыми. Кроме того, настоящее изобретение относится к способу, с использованием которого легко можно получить материал для абсорбирующего изделия и абсорбирующее изделие, которые обладают высокими антимикробными свойствами.
[0015]
Далее настоящее изобретение будет описано на основании предпочтительных вариантов его осуществления. Настоящее изобретение относится к материалу для абсорбирующего изделия. Материал для абсорбирующего изделия по настоящему изобретению охватывает широкий спектр материалов, известных из уровня техники как материалы, образующие абсорбирующие изделия. Типичные примеры материала для абсорбирующего изделия включают, но не ограничиваются этим, листовые материалы, абсорбирующие материалы и эластичные материалы. В случае, когда материал для абсорбирующего изделия представляет собой листовой материал, листовой материал может представлять собой, например, верхний лист, подложку, покрывающий слой, который покрывает абсорбирующую сердцевину, подслой, который расположен непосредственно под верхним листом, или что-либо подобное. В случае, когда материал для абсорбирующего изделия представляет собой абсорбирующий материал, абсорбирующий материал может представлять собой абсорбирующее жидкость волокно, такое как целлюлоза, абсорбирующую смолу, такую как суперабсорбирующий полимер, или что-либо подобное. В случае, когда материал для абсорбирующего изделия представляет собой эластичный материал, эластичный материал может представлять собой, например, нитевидный эластичный материал, лентообразный эластичный материал или что-либо подобное.
[0016]
В случае, когда материал для абсорбирующего изделия представляет собой абсорбирующую смолу, материал для абсорбирующего изделия получают из композиции абсорбирующей смолы. Эта композиция абсорбирующей смолы содержит по меньшей мере абсорбирующую смолу и антимикробный агент в качестве основных ингредиентов. В зависимости от условий изготовления, композиция также может содержать органический растворитель в качестве ингредиента, помимо абсорбирующей смолы и антимикробного агента. Кроме того, композиция также может содержать неорганические тонкодисперсные частицы в качестве ингредиента.
[0017]
В композиции абсорбирующей смолы антимикробный агент может присутствовать в состоянии, в котором он адгезируется к поверхности абсорбирующей смолы. Подобным образом, органический растворитель и неорганические тонкодисперсные частицы также могут присутствовать в состоянии, в котором они адгезируются к поверхности абсорбирующей смолы.
[0018]
Макромолекулярный материал, который набухает при абсорбировании воды и способен удерживать воду, можно использовать в качестве абсорбирующей смолы. Такие макромолекулярные материалы известны из уровня техники. В частности, можно использовать макромолекулярный материал, полученный путем полимеризации по меньшей мере одного мономера, выбранного из следующих мономеров. Макромолекулярный материал также можно подвергнуть сшивающей обработке, в случае необходимости. Способ полимеризации не ограничивается конкретным способом, и можно использовать различные широко известные способы, такие как полимеризация в суспензии с обращенной фазой и полимеризация в водном растворе. Затем полученный полимер можно подвергнуть измельчению, сортировке частиц по размеру и другим процедурам, в случае необходимости, и также можно подвергнуть обработке поверхности, в случае необходимости.
[0019]
Предпочтительно, вышеописанные мономеры являются водорастворимыми мономерами, содержащими полимеризуемую ненасыщенную группу. Конкретные примеры включают виниловые мономеры, содержащие полимеризуемую ненасыщенную группу, например, олефиново-ненасыщенные карбоновые кислоты или их соли, сложные эфиры олефиново-ненасыщенных карбоновых кислот, олефиново-ненасыщенные сульфоновые кислоты или их соли, олефиново-ненасыщенные фосфорные кислоты или их соли, сложные эфиры олефиново-ненасыщенных фосфорных кислот, олефиново-ненасыщенные амины, олефиново-ненасыщенные аммониевые соли и олефиново-ненасыщенные амиды.
[0020]
Примеры олефиново-ненасыщенных карбоновых кислот или их солей включают ненасыщенные карбоновые кислоты, такие как акриловая кислота, метакриловая кислота, малеиновая кислота и фумаровая кислота, их соли с щелочными металлами, их соли с аммонием и т.п.
[0021]
Примеры сложных эфиров олефиново-ненасыщенных карбоновых кислот включают 2-гидроксиэтил(мет)акрилат, 2-гидроксипропил(мет)акрилат, метоксиполиэтиленгликоль (мет)акрилат, полиэтиленгликоль моно(мет)акрилат, феноксиполиэтиленгликоль (мет)акрилат и т.п.
[0022]
Примеры олефиново-ненасыщенных сульфоновых кислот или их солей включают винилсульфоновую кислоту, аллилсульфоновую кислоту, стиролсульфоновую кислоту, 2-(мет)акриламид-2-метилпропансульфоновую кислоту, 2-(мет)акрилоилэтансульфоновую кислоту и 2-(мет)акрилоилпропансульфоновую кислоту или соль такой кислоты.
[0023]
Примеры олефиново-ненасыщенных фосфорных кислот или их солей включают сложный эфир (мет)акрилоил(поли)оксиэтилен фосфорной кислоты или его соль.
[0024]
Примеры олефиново-ненасыщенных аминов включают N,N-диметиламиноэтил (мет)акрилат, N,N-диэтиламиноэтил (мет)акрилат, N,N-диметиламинопропил (мет)акрилат и N,N-диметиламинопропил (мет)акриламид.
[0025]
Примеры олефиново-ненасыщенных аммониевых солей включают четвертичные аммониевые соли вышеописанных олефиново-ненасыщенных аминов.
[0026]
Примеры олефиново-ненасыщенных амидов включают (мет)акриламид, производные (мет)акриламида, такие как метил (мет)акриламид, N-этил (мет)акриламид, N-пропил (мет)акриламид, N-изопропил (мет)акриламид и N,N-диметил (мет)акриламид и винилметилацетамид.
[0027]
Конкретные примеры других мономеров включают неионные содержащие гидрофильную группу ненасыщенные мономеры, такие как винилпиридин, N-винилпирролидон, N-акрилоилпиперидин, N-акрилоилпирролидин и N-винилацетамид.
[0028]
Следует указать, что в настоящем описании ʺ(мет)акрилатʺ означает акрилат или метакрилат, ʺ(мет)акриламидʺ означает акриламид или метакриламид, и ʺ(мет)акрилоилʺ означает акрилоил или метакрилоил.
[0029]
Конкретные примеры абсорбирующей смолы включают крахмал и сшитую карбоксилметилированную целлюлозу, а также полиакриловую кислоту, ее соли и графт-полимеры солей полиакриловой кислоты, такие как полимеры или сополимеры акриловой кислоты или солей акриловой кислоты с щелочными металлами. Предпочтительно можно использовать натриевую соль в качестве соли полиакриловой кислоты. Кроме того, сополимеры, полученные путем сополимеризации акриловой кислоты с coмономерами, такими как малеиновая кислота, итаконовая кислота, акриламид, 2-акриламид-2-метилпропансульфоновая кислота, 2-(мет)акрилоилэтансульфоновая кислота, 2-гидроксиэтил(мет)акрилат и стиролсульфоновая кислота, без снижения активности абсорбирующей смолы, также можно предпочтительно использовать.
[0030]
Нет никакого ограничения, что касается формы абсорбирующей смолы. Например, можно использовать любую форму, такую как сферическая форма, в виде комочков, в виде виноградной грозди и волокнистая форма. Средний размер частиц абсорбирующей смолы предпочтительно не меньше чем 10 мкм, и более предпочтительно не меньше чем 100 мкм, и также предпочтительно не больше чем 1000 мкм, и более предпочтительно не больше чем 800 мкм. Более конкретно, средний размер частиц абсорбирующей смолы предпочтительно составляет от 10 мкм до 1000 мкм включительно, и более предпочтительно от 100 мкм до 800 мкм включительно.
[0031]
В качестве антимикробного агента используют органическое соединение. Причиной является то, что органические антимикробные агенты имеют высокий антимикробный эффект по сравнению с неорганическими антимикробными агентами, такими как оксид цинка и серебро-содержащие антимикробные агенты. Кроме того, в качестве антимикробного агента используют гидрофобный антимикробный агент. Причиной является то, что гидрофобные антимикробные агенты меньше раздражают кожу по сравнению с гидрофильными антимикробными агентами. Гидрофильные антимикробные агенты способны проникать через кожу, благодаря их гидрофильности, и поэтому могут раздражать кожу. В отличие от них, гидрофобные антимикробные агенты вряд ли способны проникать через кожу из-за их гидрофобности, и, таким образом, гидрофобные антимикробные агенты могут оставаться на поверхности кожи. Поэтому гидрофобные антимикробные агенты вряд ли будут раздражать кожу. Гидрофобный антимикробный агент относится к антимикробному агенту, имеющему растворимость в воде при 25°C предпочтительно не больше чем 40 г, более предпочтительно не больше чем 10 г, и еще более предпочтительно не больше чем 1 г. Растворимость антимикробных агентов можно измерить с использованием следующего способа. Достаточно высушенный антимикробный агент помещают в 100 г чистой воды при 25°C и растворяют в ней путем перемешивания при помощи мешалки или встряхивающего устройства. Введенное количество антимикробного агента непосредственно меньше, чем введенное количество, при котором антимикробный агент не может полностью раствориться даже после перемешивания в течение одного часа, используется в качестве растворимости этого антимикробного агента в воде при 25°C.
[0032]
Как описано выше, в настоящем изобретении используют органический гидрофобный антимикробный агент. Предпочтительно, органические соединения, представленные формулой (1) или (2) ниже, например, используют в качестве органического гидрофобного антимикробного агента, поскольку эти органические соединения имеют высокий антимикробный эффект и низкое раздражение кожи. Эти органические соединения можно использовать отдельно или можно использовать два или более в комбинации.
[0033]
[Хим. формула 1]
1
2
3
4
3
4
3
4
где R и R каждый независимо представляют собой метильную группу, этильную группу, линейную или разветвленную алкильную группу, содержащую от 6 до 24 атомов углерода, или линейную или разветвленную алкенильную группу, содержащую от 6 до 24 атомов углерода; и один из R и R представляет собой линейную или разветвленную алкильную группу, содержащую от 6 до 30 атомов углерода, линейную или разветвленную алкенильную группу, содержащую от 6 до 30 атомов углерода, или алкил-алкилен оксидную группу (алкильная часть и алкиленовая часть в группе может быть линейной или может быть разветвленной), а другой из R и R представляет собой атом водорода, метильную группу или этильную группу, или альтернативно, R и R каждый независимо представляют собой линейную или разветвленную алкильную группу, содержащую от 6 до 30 атом углерода, линейную или разветвленную алкенильную группу, содержащую от 6 до 30 атомов углерода, или алкил-алкилен оксидную группу (алкильная часть и алкиленовая часть в группе может быть линейной или может быть разветвленной).
[0034]
1
2
1
2
1
2
В органическом гидрофобном антимикробном агенте, представленном формулой (1), за исключением, когда R и R каждый представляют собой метильную группу или этильную группу, R и R каждый независимо содержат предпочтительно 6 или более атомов углерода, более предпочтительно 8 или более атомов углерода, и еще более предпочтительно 10 или более атомов углерода, и также предпочтительно 24 или менее атомов углерода, более предпочтительно 22 или менее атомов углерода, и еще более предпочтительно 20 или менее атомов углерода. В частности, R и R каждый независимо содержат предпочтительно 6-24 атомов углерода, более предпочтительно 8-22 атомов углерода, и еще более предпочтительно 10-20 атомов углерода.
[0035]
3
4
3
4
3
4
В органическом гидрофобном антимикробном агенте, представленном формулой (1), за исключением, когда R и R каждый представляют собой метильную группу или этильную группу, R и R каждый независимо содержат предпочтительно 6 или более атомов углерода, более предпочтительно 8 или более атомов углерода, и еще более предпочтительно 10 или более атомов углерода, и также предпочтительно 30 или менее атомов углерода, более предпочтительно 24 или менее атомов углерода, и еще более предпочтительно 22 или менее атомов углерода. В частности, R и R каждый независимо содержат предпочтительно от 6 до 30 атомов углерода, более предпочтительно 8-24 атомов углерода, и еще более предпочтительно 10-22 атомов углерода.
[0036]
3
4
В органическом гидрофобном антимикробном агенте, представленном формулой (1), в случае, когда R и/или R представляет собой алкил-алкилен оксидную группу, алкильная группа алкил-алкилен оксидной группы содержит предпочтительно 6 или более атомов углерода, и более предпочтительно 8 или более атомов углерода, и также предпочтительно 24 или менее атомов углерода, и более предпочтительно 22 или менее атомов углерода. В частности, алкильная группа содержит предпочтительно от 6 до 24 атомов углерода, и более предпочтительно 8-22 атомов углерода. Алкиленовая группа алкил-алкилен оксидной группы содержит более предпочтительно 2 или более атомов углерода, и также предпочтительно 6 или менее атомов углерода, и более предпочтительно 4 или менее атомов углерода. В частности, алкиленовая группа содержит предпочтительно 2-6 атомов углерода, и более предпочтительно 2-4 атома углерода.
[0037]
[Хим. формула 2]
5
где R представляет собой линейную или разветвленную алкильную группу, содержащую 1-30 атомов углерода, линейную или разветвленную алкенильную группу, содержащую 1-30 атомов углерода, необязательно линейную или разветвленную циклоалкильную группу, необязательно линейную или разветвленную арильную группу, или алкил-алкилен оксидную группу (алкильная часть и алкиленовая часть в группе может быть линейной или может быть разветвленной);
6
R представляет собой атом водорода, линейную или разветвленную алкильную группу, содержащую 1-6 атомов углерода, линейную или разветвленную алкенильную группу, содержащую 1-6 атомов углерода, необязательно линейную или разветвленную циклоалкильную группу, фенильную группу или бензильную группу; и
+
X представляет собой ион щелочного металла, ион щелочно-земельного металла, ион аммония или двухвалентный-четырехвалентный катион (за исключением иона щелочно-земельного металла).
[0038]
5
5
В органическом гидрофобном антимикробном агенте, представленном формулой (2), R содержит предпочтительно 1 или более атомов углерода, более предпочтительно 3 или более атомов углерода, и еще более предпочтительно 6 или более атомов углерода, и также предпочтительно 30 или менее атомов углерода, более предпочтительно 24 или менее атомов углерода, и еще более предпочтительно 22 или менее атомов углерода. В частности, R содержит предпочтительно 1-30 атомов углерода, более предпочтительно 3-24 атома углерода, и еще более предпочтительно 6-22 атома углерода.
[0039]
5
В органическом гидрофобном антимикробном агенте, представленном формулой (2), в случае, когда R представляет собой циклоалкильную группу, циклоалкильная группа содержит предпочтительно 6 или более атомов углерода, и более предпочтительно 7 или более атомов углерода, и также предпочтительно 30 или менее атомов углерода, и более предпочтительно 24 или менее атомов углерода. В частности, циклоалкильная группа содержит предпочтительно 6-30 атомов углерода, и более предпочтительно 7-24 атома углерода.
[0040]
5
В органическом гидрофобном антимикробном агенте, представленном формулой (2), в случае, когда R представляет собой арильную группу, арильная группа предпочтительно представляет собой фенильную группу, фенильную группу, замещенную алкильной группой, содержащей 1-18 атомов углерода, бензильную группу, бензильную группу, замещенную алкильной группой, содержащей 1-18 атомов углерода, или феноксиалкильную группу, содержащую 7-24 атомов углерода.
[0041]
5
В органическом гидрофобном антимикробном агенте, представленном формулой (2), в случае, когда R представляет собой алкил-алкилен оксидную группу, алкильная группа алкил-алкилен оксидной группы содержит более предпочтительно 6 или более атомов углерода, и также предпочтительно 24 или менее атомов углерода, и более предпочтительно 22 или менее атомов углерода. В частности, алкильная группа содержит предпочтительно от 6 до 24 атомов углерода, и более предпочтительно 6-22 атома углерода. Алкиленовая группа алкил-алкилен оксидной группы содержит более предпочтительно 2 или более атомов углерода, и также предпочтительно 6 или менее атомов углерода, и более предпочтительно 4 или менее атомов углерода. В частности, алкиленовая группа содержит предпочтительно 2-6 атомов углерода, и более предпочтительно 2-4 атома углерода.
[0042]
6
6
В органическом гидрофобном антимикробном агенте, представленном формулой (2), R содержит предпочтительно 1 или более атомов углерода, и также предпочтительно 6 или менее атомов углерода, и более предпочтительно 4 или менее атомов углерода. В частности, R содержит предпочтительно 1-6 атомов углерода, и более предпочтительно 1-4 атома углерода.
[0043]
6
В органическом гидрофобном антимикробном агенте, представленном формулой (2), в случае, когда R представляет собой циклоалкильную группу, циклоалкильная группа более предпочтительно представляет собой циклопентильную группу или циклогексильную группу.
[0044]
+
+
+
+
В органическом гидрофобном антимикробном агенте, представленном формулой (2), в случае, когда X представляет собой ион щелочного металла, его примеры включают ион лития, ион натрия и ион калия. В случае, когда X представляет собой ион щелочно-земельного металла, его примеры включают ион магния, ион кальция и ион стронция. В случае, когда X представляет собой двухвалентный-четырехвалентный катион, его примеры включают протонированные соли аминов (амины, к которым присоединен H), такие как этаноламин, диэтаноламин, триэтаноламин, N-замещенный этаноламин, N-замещенный диэтаноламин, трисгидроксиаминометан, гуанидин, этилендиамин, гексаметилендиамин, и гексаметилентетрамин.
[0045]
Конкретным примером органического гидрофобного антимикробного агента, представленного формулой (1), является бензалконий цетилфосфат. Антимикробный агент, поставляемый на рынок Kao Corporation под торговым названием SANISOL P, можно использовать как бензалконий цетилфосфат. С другой стороны, конкретным примером органического гидрофобного антимикробного агента, представленного формулой (2), является моноэтаноламиновая соль 1-гидрокси-4-метил-6-(2,4,4-триметилпентил)-2(1H)-пиридона [1-Гидрокси-4-метил-6-(2,4,4-триметил-пентил)-2(1H)-пиридон; комбинация с 2-аминоэтанолом (1:1)] (CAS регистрационный номер: 68890-66-4, синоним: пироктон оламин). Этот антимикробный агент представлен формулой (2A) и поставляется на рынок компанией Clariant под торговым названием Пироктон Оламин.
[0046]
[Хим. формула 3]
[0047]
Примером органического гидрофобного антимикробного агента помимо тех, которые описаны выше, является 5-хлор-2-[2,4-дихлорфенокси]фенол. Это соединение также называется триклозаном.
[0048]
Чтобы вызвать адгезию органического гидрофобного антимикробного агента к абсорбирующей смоле, в настоящем изобретении предпочтительно вводят стадию образования раствора антимикробного агента путем растворения органического гидрофобного антимикробного агента в органическом растворителе, и смешивания раствора антимикробного агента с абсорбирующей смолой. Смешивание раствора антимикробного агента с абсорбирующей смолой обеспечивает возможность равномерной адгезии органического гидрофобного антимикробного агента к абсорбирующей смоле. Предпочтительно, раствор антимикробного агента представляет собой раствор, в котором органический гидрофобный антимикробный агент полностью растворен. В случае, когда нерастворенная часть органического гидрофобного антимикробного агента присутствует в растворе антимикробного агента, если такой раствор антимикробного агента смешивают с абсорбирующей смолой, органический гидрофобный антимикробный агент может неравномерно адгезироватся к абсорбирующей смоле.
[0049]
Вышеописанный способ может включать стадию поверхностной сшивки для сшивки поверхности абсорбирующей смолы до осуществления стадии смешивания раствора антимикробного агента с абсорбирующей смолой. Желаемое водопоглощающее действие абсорбирующей смолы можно получить путем осуществления стадии поверхностной сшивки.
[0050]
Предпочтительно вышеописанный органический растворитель представляет собой жидкость при 25°C. Органический растворитель, в котором можно растворить органический гидрофобный антимикробный агент, используют в качестве органического растворителя. В частности, предпочтительно используют органический растворитель, в котором растворимость органического гидрофобного антимикробного агента предпочтительно не меньше чем 5 масс.%, более предпочтительно не меньше чем 10 масс.%, и еще более предпочтительно не меньше чем 15 масс.%. Растворимость X масс.%., как используется в настоящей заявке, означает, что X г или более органического гидрофобного антимикробного агента растворяется в 100 г органического растворителя. В случае, когда растворимость органического гидрофобного антимикробного агента варьируется в зависимости от температуры, предпочтительно, чтобы растворимость при температуре, при которой раствор антимикробного агента смешивают с абсорбирующей смолой, была такой, как описано выше.
[0051]
3
1/2
С точки зрения обеспечения достаточной растворимости органического гидрофобного антимикробного агента, параметр растворимости органического растворителя предпочтительно должен быть не меньше чем 12, более предпочтительно не меньше чем 13, еще более предпочтительно не меньше чем 13,5, и еще более предпочтительно не меньше чем 14. Также предпочтительно, чтобы параметр растворимости был не больше чем 28, более предпочтительно не больше чем 27, еще более предпочтительно не больше чем 26, и еще более предпочтительно не больше чем 25. В частности, параметр растворимости предпочтительно составляет от 12 до 28 включительно, более предпочтительно от 13 до 27 включительно, еще более предпочтительно от 13,5 до 26 включительно, и еще более предпочтительно от 14 до 25 включительно. Параметр растворимости рассчитывают с использованием метода Fedors [R. F. Fedors, Polym. Eng. Sci., 14, 147 (1974)] и выражают в единицах (кал/см). Параметр растворимости является одним из показателей, которые указывают аффинность между органическим гидрофобным антимикробным агентом и органическим растворителем, и чем ближе значения параметров растворимости органического гидрофобного антимикробного агента и органического растворителя, тем выше совместимость между ними.
[0052]
Параметр растворимости δ органического растворителя получают с использованием следующего уравнения:
1/2
3
1/2
δ=(ΔE/V) (кал/см)
где ΔE представляет собой энергию испарения, и V представляет собой молярный объем.
[0053]
mix
В случае, когда используют два или более органических растворителя, предпочтительно, чтобы параметр растворимости δ смеси, показанный ниже, был не меньше чем вышеописанные значения:
mix
i
i
3
1/2
δ=Σδϕ (кал/см)
i
где δ представляет собой параметр растворимости каждого из органических растворителей, образующих смесь, и ϕ представляет собой объемное содержание этого компонента.
[0054]
Предпочтительно, чтобы органический растворитель имел низкую летучесть. Если используют высоколетучий органический растворитель, органический растворитель может улетучиваться в процессе изготовления композиции абсорбирующей смолы, и поэтому необходимо добавить эксгаустер к производственному оборудованию. В отличие от этого, если используют органический растворитель, имеющий низкую летучесть, нет необходимости добавления такого устройства. Кроме того, высоколетучий органический растворитель может воспламеняться или взрываться, и поэтому необходимо добавить взрывобезопасное устройство к производственному оборудованию; однако, если используют низколетучий органический растворитель, нет необходимости добавлять такое устройство. Таким образом, использование органического растворителя, имеющего низкую летучесть, позволяет оставлять органический растворитель, остающийся в композиции абсорбирующей смолы после смешивания раствора антимикробного агента с абсорбирующей смолой.
[0055]
С вышеописанной точки зрения, давление паров органического растворителя при 25°C предпочтительно составляет не меньше чем 30 Па, более предпочтительно не меньше чем 20 Па, еще более предпочтительно не меньше чем 15 Па, и еще более предпочтительно не меньше чем 10 Па.
[0056]
С точки зрения обеспечения безопасности в процессе изготовления композиции абсорбирующей смолы, предпочтительно, чтобы органический растворитель имел высокую температуру вспышки. Использование органического растворителя, имеющего высокую температуру вспышки, позволяет получать композицию абсорбирующей смолы на основном оборудовании. В частности, температура вспышки органического растворителя предпочтительно должна быть не меньше чем 100°C, более предпочтительно не меньше чем 105°C, еще более предпочтительно не меньше чем 110°C, и еще более предпочтительно не меньше чем 115°C. Температура вспышки относится к температуре жидкости, при которой горючие пары достигают нижнего значения концентрации, при которой они взрываются, и измеряется в соответствии с методом измерения температуры вспышки в открытом приборе Кливленда, определенным в JIS K2265.
[0057]
С точки зрения обеспечения удобной обрабатываемости органического растворителя в процессе изготовления композиции абсорбирующей смолы, предпочтительно, чтобы органический растворитель имел низкую молекулярную массу. Если органический растворитель имеет высокую молекулярную массу, органический растворитель, как правило, имеет повышенную вязкость и, соответственно, плохую обрабатываемость. В частности, молекулярная масса органического растворителя предпочтительно меньше чем 200, более предпочтительно меньше чем 150, еще более предпочтительно меньше чем 100, и еще более предпочтительно меньше чем 91.
[0058]
С той же точки зрения, как в отношении молекулярной массы, предпочтительно, чтобы органический растворитель имел подходящую вязкость и, соответственно, удобную обрабатываемость. Если органический растворитель имеет чрезмерно высокую вязкость, органический растворитель, как правило, имеет плохую обрабатываемость. Наоборот, если органический растворитель имеет чрезмерно низкую вязкость, такой органический растворитель трудно прикрепляется к абсорбирующей смоле, и поэтому трудно равномерно обеспечить органический гидрофобный антимикробный агент на абсорбирующей смоле. С этих точек зрения, вязкость органического растворителя при 25°C предпочтительно составляет не меньше чем 5 мПа×сек, более предпочтительно не меньше чем 10 мПа×сек, еще более предпочтительно не меньше чем 30 мПа×сек, и еще более предпочтительно не меньше чем 60 мПа×сек. Также, вязкость органического растворителя при 25°C предпочтительно составляет не больше чем 1500 мПа×сек, более предпочтительно не больше чем 500 мПа×сек, еще более предпочтительно не больше чем 300 мПа×сек, и еще более предпочтительно не больше чем 90 мПа×сек. В частности, вязкость органического растворителя при 25°C предпочтительно находится в пределах 5 мПа×сек - 1500 мПа×сек включительно, более предпочтительно 10 мПа×сек - 500 мПа×сек включительно, еще более предпочтительно 30 мПа×сек - 300 мПа×сек включительно, и еще более предпочтительно 60 мПа×сек - 90 мПа×сек включительно. Вязкость органического растворителя можно измерить с использованием вискозиметра Модели B или Модели TVB, изготовитель Toki Sangyo Co., Ltd, при 25°C.
[0059]
Следует отметить, что органический растворитель указывается как гидрофильный, когда растворимость этого органического растворителя в воде при 25°C составляет не меньше чем 10 масс.%. Растворимость органического растворителя можно измерить с использованием следующего способа: органический растворитель помещают в 100 г чистой воды при 25°C и растворяют в ней путем перемешивания с использованием мешалки или встряхивающего устройства, и введенное количество органического растворителя, которое непосредственно меньше, чем введенное количество, при котором органический растворитель не может полностью раствориться даже после перемешивания в течение 10 минут, используют в качестве растворимости этого антимикробного агента в воде при 25°C.
[0060]
Примеры предпочтительных соединений, которые можно использовать в качестве органического растворителя, включают водорастворимый органические растворители, такие как многоатомные спирты, включая двухатомные спирты (диолы), трехатомные спирты (триолы), четырехатомные или высшие многоатомные спирты, и т.п. Предпочтительно, чтобы алкильная группа этих многоатомных спиртов содержала 2 или более атомов углерода. Также, алкильная группа содержит предпочтительно 18 или менее атомов углерода, более предпочтительно 10 или менее атомов углерода, и еще более предпочтительно 4 или менее атомов углерода. В частности, алкильная группа содержит предпочтительно 2-18 атомов углерода, более предпочтительно 2-10 атомов углерода, и еще более предпочтительно 2-4 атома углерода.
[0061]
В частности, из многоатомных спиртов предпочтительно используют низшие двухатомные спирты, содержащие 2-4 атома углерода. В частности, предпочтительно использовать по меньшей мере один гидрофильный органический растворитель, выбранный из группы, состоящей из этиленгликоля, пропиленгликоля и бутиленгликоля. Эти гидрофильные органические растворители являются высокобезопасными для использования на теле человека, не выделяют запах, не требуют стадии удаления, и менее способны воспламеняться или взрываться. 1,2-Пропиленгликоль и 1,3-пропиленгликоль можно использовать в качестве пропиленгликоля. 1,3-Бутиленгликоль, 1,4-бутиленгликоль и 2,3-бутиленгликоль можно использовать в качестве бутиленгликоля.
[0062]
Концентрация органического гидрофобного антимикробного агента в растворе антимикробного агента предпочтительно составляет не меньше чем 0,5 масс.%, более предпочтительно не меньше чем 1 масс.%, еще более предпочтительно не меньше чем 3 масс.%, и еще более предпочтительно не меньше чем 5 масс.%. Также, концентрация органического гидрофобного антимикробного агента в растворе антимикробного агента предпочтительно составляет не больше чем 50 масс.%, более предпочтительно не больше чем 35 масс.%, еще более предпочтительно не больше чем 25 масс.%, и еще более предпочтительно не больше чем 20 масс.%. В частности, концентрация органического гидрофобного антимикробного агента в растворе антимикробного агента предпочтительно составляет от 0,5 масс.% до 50 масс.% включительно, более предпочтительно от 1 масс.% до 35 масс.% включительно, еще более предпочтительно от 3 масс.% до 25 масс.% включительно, и еще более предпочтительно от 5 масс.% до 20 масс.% включительно. Можно вызвать равномерную адгезию органического гидрофобного антимикробного агента к абсорбирующей смоле с использованием раствора антимикробного агента, имеющего концентрацию в описанных выше пределах.
[0063]
При смешивании раствора антимикробного агента с абсорбирующей смолой отношение раствора антимикробного агента к абсорбирующей смоле предпочтительно представляет собой такое отношение, при котором масса органического гидрофобного антимикробного агента в растворе антимикробного агента по отношению к массе абсорбирующей смолы составляет не меньше чем 0,001 масс.%, более предпочтительно не меньше чем 0,005 масс.%, еще более предпочтительно не меньше чем 0,01 масс.%, и еще более предпочтительно не меньше чем 0,05 масс.%. Также, вышеописанное отношение предпочтительно представляет собой такое отношение, при котором отношение массы органического гидрофобного антимикробного агента в растворе антимикробного агента относительно массы абсорбирующей смолы составляет не больше чем 1 масс.%, более предпочтительно не больше чем 0,7 масс.%, и еще более предпочтительно не больше чем 0,5 масс.%. В частности, вышеописанное отношение предпочтительно представляет собой такое отношение, при котором отношение массы органического растворителя в растворе антимикробного агента относительно массы абсорбирующей смолы составляет от 0,001 масс.% до 1 масс.% включительно, более предпочтительно от 0,005 масс.% до 0,7 масс.% включительно, еще более предпочтительно от 0,01 масс.% до 0,5 масс.% включительно, и еще более предпочтительно от 0,05 масс.% до 0,5 масс.% включительно. Можно вызвать равномерную адгезию органического гидрофобного антимикробного агента к абсорбирующей смоле путем смешивания раствора антимикробного агента с абсорбирующей смолой при соотношении в описанных выше пределах. Кроме того, даже когда органический растворитель остается после смешивания раствора антимикробного агента с абсорбирующей смолой, композиция абсорбирующей смолы может обладать подходящим свойством для легкости в обращении, в частности, текучестью.
[0064]
Кроме того, при смешивании раствора антимикробного агента с абсорбирующей смолой, отношение раствора антимикробного агента к абсорбирующей смоле предпочтительно представляет собой такое отношение, при котором масса органического растворителя в растворе антимикробного агента по отношению к массе абсорбирующей смолы составляет не меньше чем 0,01 масс.%, более предпочтительно не меньше чем 0,02 масс.%, еще более предпочтительно не меньше чем 0,03 масс.%, и еще более предпочтительно не меньше чем 0,05 масс.%. Также, вышеописанное отношение предпочтительно представляет собой такое отношение, при котором масса органического растворителя в растворе антимикробного агента по отношению к массе абсорбирующей смолы составляет не больше чем 10 масс.%, более предпочтительно не больше чем 7 масс.%, еще более предпочтительно не больше чем 5 масс.%, и еще более предпочтительно не больше чем 3 масс.%. В частности, вышеописанное отношение предпочтительно представляет собой такое отношение, при котором масса органического растворителя в растворе антимикробного агента по отношению к массе абсорбирующей смолы составляет от 0,01 масс.% до 10 масс.% включительно, более предпочтительно от 0,02 масс.% до 7 масс.% включительно, еще более предпочтительно от 0,03 масс.% до 5 масс.% включительно, и еще более предпочтительно от 0,05 масс.% до 3 масс.% включительно. Можно вызвать равномерную адгезию органического гидрофобного антимикробного агента к абсорбирующей смоле путем смешивания раствора антимикробного агента с абсорбирующей смолой при соотношении в описанных выше пределах. Кроме того, даже когда органический растворитель остается после смешивания раствора антимикробного агента с абсорбирующей смолой, композиция абсорбирующей смолы может обладать подходящим свойством для легкости в обращении, в частности, текучестью.
[0065]
При смешивании раствора антимикробного агента с абсорбирующей смолой, раствор антимикробного агента можно добавить к абсорбирующей смоле, или наоборот, абсорбирующую смолу можно добавить к раствору антимикробного агента. Альтернативно, раствор антимикробного агента и абсорбирующей смолы можно добавлять одновременно.
[0066]
После смешивания раствора антимикробного агента с абсорбирующей смолой органический растворитель можно удалить путем нагревания, понижения давления или другими способами, в случае необходимости. Совершенно очевидно, что органический растворитель также может оставаться без его удаления. В любом случае, стадию смешивания смешанной абсорбирующей смолы с неорганическими тонкодисперсными частицами затем можно осуществить в качестве последующей стадии. Можно обеспечить добавление неорганических тонкодисперсных частиц к абсорбирующей смоле путем осуществления этой стадии. Добавление неорганических тонкодисперсных частиц к абсорбирующей смоле является выгодным для улучшения характеристик порошка, в частности, текучести композиции абсорбирующей смолы, которая должна быть получена.
[0067]
Примеры неорганических тонкодисперсных частиц включают тонкодисперсные частицы диоксида кремния, оксида циркония, оксида алюминия, оксида железа, оксида цинка и золота, и эти типы неорганических тонкодисперсных частиц можно использовать отдельно или в комбинации двух или более. Из этих неорганических тонкодисперсных частиц особенно предпочтительно используют тонкодисперсные частицы диоксида кремния.
[0068]
Синтетический аморфный диоксид кремния предпочтительно используют для тонкодисперсных частиц диоксида кремния. Синтетический аморфный диоксид кремния в широком смысле разделяют на такой, который получают с использованием сухого способа, и такой, который получают с использованием мокрого способа: первый синтетический аморфный диоксид кремния включает сухой диоксид кремния, а последний синтетический аморфный диоксид кремния включает мокрый диоксид кремния, силикагель и коллоидный диоксид кремния. С точки зрения обеспечения равномерной адгезии диоксида кремния к абсорбирующей смоле, сухой диоксид кремния является особенно предпочтительным. Например, сухой диоксид кремния поставляемый на рынок Nippon Aerosil Co., Ltd под торговым названием AEROSIL, предпочтительно можно использовать в качестве сухого диоксида кремния.
[0069]
Что касается простоты обращения и адгезии к абсорбирующей смоле, средний первичный размер частиц неорганических тонкодисперсных частиц предпочтительно составляет не меньше чем 5 нм, и более предпочтительно не меньше чем 10 нм, и также предпочтительно не больше чем 500 нм, и более предпочтительно не больше чем 100 нм. Более конкретно, средний первичный размер частиц неорганических тонкодисперсных частиц предпочтительно составляет от 5 нм до 500 нм включительно, и более предпочтительно от 10 нм до 100 нм включительно. Средний первичный размер частиц неорганических тонкодисперсных частиц относится к среднему арифметическому значению диаметра Фере, которое измеряют путем наблюдения не менее чем 100 частиц под трансмиссионным электронным микроскопом.
[0070]
При смешивании неорганических тонкодисперсных частиц с абсорбирующей смолой, которая была смешана с раствором антимикробного агента, отношение неорганических тонкодисперсных частиц к абсорбирующей смоле предпочтительно представляет собой такое отношение, при котором масса неорганических тонкодисперсных частиц по отношению к массе подаваемой абсорбирующей смолы, т.е. абсорбирующей смолы до ее смешивания с раствором антимикробного агента, составляет не меньше чем 0,01 масс.%, более предпочтительно не меньше чем 0,05 масс.%, еще более предпочтительно не меньше чем 0,1 масс.%, и еще более предпочтительно не меньше чем 0,2 масс.%. Также, масса неорганических тонкодисперсных частиц по отношению к массе абсорбирующей смолы, которая была подана, предпочтительно не больше чем 5 масс.%, более предпочтительно не больше чем 4 масс.%, еще более предпочтительно не больше чем 3 масс.%, и еще более предпочтительно не больше чем 2 масс.%. В частности, масса неорганических тонкодисперсных частиц по отношению к массе абсорбирующей смолы, которая была подана, предпочтительно составляет от 0,01 масс.% до 5 масс.% включительно, более предпочтительно от 0,05 масс.% до 4 масс.% включительно, еще более предпочтительно от 0,1 масс.% до 3 масс.% включительно, и еще более предпочтительно от 0,2 масс.% до 2 масс.% включительно. Можно обеспечить равномерную адгезию неорганических тонкодисперсных частиц к абсорбирующей смоле путем смешивания неорганических тонкодисперсных частиц с абсорбирующей смолой при соотношении в описанных выше пределах, и, таким образом, можно улучшить характеристики порошка, в частности, текучесть композиции абсорбирующей смолы, которая должна быть получена.
[0071]
После смешивания раствора антимикробного агента с абсорбирующей смолой, при смешивании абсорбирующей смолы с неорганическими тонкодисперсными частицами можно добавить неорганические тонкодисперсные частицы к абсорбирующей смоле, которая была смешана с раствором антимикробного агента, или наоборот, абсорбирующую смолу, которая была смешана с раствором антимикробного агента, можно добавить к неорганическим тонкодисперсным частицам. Альтернативно, неорганические тонкодисперсные частицы и абсорбирующую смолу, которая была смешана с раствором антимикробного агента, можно смешать одновременно.
[0072]
Кроме того, добавку также можно растворить или диспергировать в растворе, в котором антимикробный агент растворен в органическом растворителе. Предпочтительно, добавка представляет собой отдушку.
[0073]
Приведенное выше описание относится к стадии смешивания раствора антимикробного агента с абсорбирующей смолой и затем смешивания абсорбирующей смолы с неорганическими тонкодисперсными частицами. Однако, вместо этой стадии также можно смешать абсорбирующую смолу с неорганическими тонкодисперсными частицами, чтобы вызвать адгезию неорганических тонкодисперсных частиц к абсорбирующей смоле, и затем смешать абсорбирующую смолу с адгезированными к ней неорганическими тонкодисперсными частицами с раствором антимикробного агента.
[0074]
С использованием вышеописанного способа можно получить композицию абсорбирующей смолы в состоянии, в котором по меньшей мере антимикробный агент адгезируется к поверхности абсорбирующей смолы, и в некоторых случаях можно получить композицию абсорбирующей смолы, в которой антимикробный агент и органический растворитель адгезируются к абсорбирующей смоле. В этой композиции абсорбирующей смолы, из-за гидрофобности антимикробного агента, по меньшей мере антимикробный агент дискретно адгезируется к поверхности абсорбирующей смолы, и в некоторых случаях антимикробный агент и органический растворитель дискретно адгезируются к поверхности абсорбирующей смолы. Иначе говоря, если поверхность абсорбирующей смолы сравнить с морем, по меньшей мере антимикробный агент присутствует в состоянии, в котором он рассеян подобно островам в море, и в некоторых случаях антимикробный агент и органический растворитель присутствуют в состоянии, в котором они рассеяны подобно островам в море. Поскольку по меньшей мере антимикробный агент покрывает поверхность абсорбирующей смолы в вышеописанном состоянии, текучесть композиции абсорбирующей смолы улучшается еще больше. С точки зрения достижения еще более замечательного эффекта улучшения текучести, покрытие поверхности абсорбирующей смолы антимикробным агентом предпочтительно должно быть не меньше чем 5%, более предпочтительно не меньше чем 7%, и еще более предпочтительно не меньше чем 15%. Также, покрытие антимикробным агентом предпочтительно должно быть не больше чем 40%, более предпочтительно не больше чем 30%, и еще более предпочтительно не больше чем 25%. Покрытие антимикробным агентом предпочтительно составляет от 5% до 40% включительно, более предпочтительно от 7% до 30% включительно, и еще более предпочтительно от 15% до 25% включительно.
[0075]
+
Покрытие поверхности абсорбирующей смолы антимикробным агентом можно измерить методом электронной спектроскопии для химического анализа (ESCA). Конкретный способ измерения представляет собой следующий. Адгезионная прочность адгезива, который соединяет составляющие элементы абсорбирующего изделия ослабляется с использованием холодного распыления, и абсорбирующий элемент удаляют путем осторожного отслаивания составляющих элементов. Абсорбирующую смолу грубо удаляют из абсорбирующего элемента с использованием сита с размером отверстий 1 мм - 5 мм. Кроме того, целлюлозу и абсорбирующую смолу разделяют путем встряхивания и удаляют только абсорбирующую смолу. Абсорбирующую смолу равномерно закрепляют на платформе для образцов с использованием двухсторонней углеродной ленты и не оставляя промежутков. В это время абсорбирующая смола фиксируется так, что поверхность абсорбирующей смолы плоская. Используют измерительное устройство PHI Quantera SXM (ULVAC-PHI Inc.). Условия измерения следующие: источник рентгеновского излучения: монохроматическое излучение AlKα 1486,6 эВ, 25 Вт, 15 кВ; и относительно системы пучка 500 мкм × 500 мкм; энергия перехода: 280,0 эВ (наблюдаем.), 112,0 эВ (узкий); шаг: 1,00 эВ (наблюдаем.), 0,20 эВ (узкий); коррекция заряда: нейтрализатор и Arоблучение; угол выхода фотоэлектрона: 45 градусов; элементы, подлежащие обнаружению: C1s (15), N1s (50), O1s (10), Na1s (15) и Si2p (20); и коррекцию положения энергии связывания осуществляли с C1s284.8cV, происходящим из CH углерода. Покрытие рассчитывают с использованием приведенного ниже уравнения.
Покрытие антимикробным агентом=количество снижения концентрации ʺNaʺ поверхностного элемента после обработки антимикробным агентом/концентрация «Na» поверхностного элемента перед обработкой (матричная абсорбирующая смола)
[0076]
В случае, когда материал для абсорбирующего изделия по настоящему изобретению представляет собой композицию абсорбирующей смолы, выход введенного органического гидрофобного антимикробного агента предпочтительно составляет не меньше чем 70 масс.%, более предпочтительно не меньше чем 80 масс.%, еще более предпочтительно не меньше чем 90 масс.%, и еще более предпочтительно не меньше чем 95 масс.%. В связи с этим, в случае, когда материал для абсорбирующего изделия по настоящему изобретению представляет собой композицию абсорбирующей смолы, доля органического гидрофобного антимикробного агента в композиции абсорбирующей смолы предпочтительно составляет не меньше чем 0,005 масс.%, более предпочтительно не меньше чем 0,01 масс.%, и еще более предпочтительно не меньше чем 0,05 масс.%. Также, доля органического гидрофобного антимикробного агента предпочтительно составляет не больше чем 5,0 масс.%, более предпочтительно не больше чем 1,0 масс.%, и еще более предпочтительно не больше чем 0,5 масс.%. Доля органического гидрофобного антимикробного агента в композиции абсорбирующей смолы предпочтительно составляет от 0,005 масс.% до 5,0 масс.% включительно, более предпочтительно от 0,01 масс.% до 1,0 масс.% включительно, и еще более предпочтительно от 0,05 масс.% до 0,05 масс.% включительно.
[0077]
Кроме того, в случае, когда композицию абсорбирующей смолы, в которой все еще остается органический растворитель, получают без удаления органического растворителя, выход органического растворителя предпочтительно составляет не меньше чем 70 масс.%, более предпочтительно не меньше чем 80 масс.%, еще более предпочтительно не меньше чем 90 масс.%, и еще более предпочтительно не меньше чем 95 масс.%. В связи с этим, в композиции абсорбирующей смолы по настоящему изобретению доля органического растворителя в композиции абсорбирующей смолы предпочтительно составляет не меньше чем 0,1 масс.%, более предпочтительно не меньше чем 0,5 масс.%, и еще более предпочтительно не меньше чем 1,0 масс.%. Также, доля органического растворителя предпочтительно составляет не больше чем 7,0 масс.%, более предпочтительно не больше чем 5,0 масс.%, и еще более предпочтительно не больше чем 3,5 масс.%. Доля органического растворителя в композиции абсорбирующей смолы предпочтительно составляет от 0,1 масс.% до 7,0 масс.% включительно, более предпочтительно от 0,5 масс.% до 5,0 масс.% включительно, и еще более предпочтительно от 1,0 масс.% до 3,5 масс.% включительно.
[0078]
В случае, когда обеспечивают адгезию неорганических тонкодисперсных частиц к абсорбирующей смоле, доля неорганических тонкодисперсных частиц в композиции абсорбирующей смолы предпочтительно составляет не меньше чем 0,01 масс.%, более предпочтительно не меньше чем 0,05 масс.%, и еще более предпочтительно не меньше чем 0,1 масс.%. Кроме того, доля неорганических тонкодисперсных частиц предпочтительно составляет не меньше чем 5,0 масс.%, более предпочтительно не меньше чем 3,0 масс.%, и еще более предпочтительно не меньше чем 1,0 масс.%. Доля неорганических тонкодисперсных частиц в композиции абсорбирующей смолы предпочтительно составляет от 0,01 масс.% до 5,0 масс.% включительно, более предпочтительно от 0,05 масс.% до 3,0 масс.% включительно, и еще более предпочтительно от 0,1 масс.% до 1,0 масс.% включительно.
[0079]
Относительное содержание органического гидрофобного антимикробного агента, органического растворителя и неорганических тонкодисперсных частиц, содержащихся в композиции абсорбирующей смолы, измеряют индивидуально с использованием следующих способов. А именно, относительное содержание органического гидрофобного антимикробного агента и органического растворителя измеряют путем осуществления экстракции растворителем, таким как этанол и метанол, и осуществления измерения с использованием удобного способа измерения, такого как жидкостная хроматография, в соответствии со структурой каждого агента. Содержание неорганических тонкодисперсных частиц измеряют с использованием абсорбирующей смолы как таковой, и измерение осуществляют путем количественного анализа атомного веса металлов композиции абсорбирующей смолы при помощи энергодисперсионной рентгеновской спектроскопии (EDX) или электронной спектроскопии для химического анализа (ESCA).
[0080]
В соответствии с настоящим изобретением, можно легко получить композицию абсорбирующей смолы, имеющую порошкообразный внешний вид. Кроме того, можно получить композицию абсорбирующей смолы, имеющую выгодное свойство текучести порошка. Типичные примеры характеристических значений, относящихся к текучести порошка, включают угол внутреннего трения и угол обрушения. Угол внутреннего трения композиции абсорбирующей смолы, которую получают в соответствии с настоящим изобретением, предпочтительно составляет не меньше чем 30 градусов, более предпочтительно не меньше чем 32 градусов, и еще более предпочтительно не меньше чем 34 градусов. Также, угол внутреннего трения предпочтительно составляет не больше чем 45 градусов, более предпочтительно не больше чем 43 градусов, еще более предпочтительно не больше чем 41 градусов, и еще более предпочтительно не больше чем 39 градусов. В частности, угол внутреннего трения предпочтительно составляет от 30 градусов до 45 градусов включительно, более предпочтительно от 32 градусов до 43 градусов включительно, еще более предпочтительно от 34 градусов до 41 градусов включительно, и еще более предпочтительно от 34 градусов до 39 градусов включительно. Угол внутреннего трения можно измерить с использованием Powder Tester PT-R, изготовитель Hosokawa Micron Corporation.
[0081]
С другой стороны, угол обрушения предпочтительно составляет не меньше чем 40 градусов, более предпочтительно не меньше чем 41 градусов, еще более предпочтительно не меньше чем 42 градусов, и еще более предпочтительно не меньше чем 43 градусов. Также, угол обрушения предпочтительно составляет не больше чем 60 градусов, более предпочтительно не больше чем 58 градусов, еще более предпочтительно не больше чем 56 градусов, и еще более предпочтительно не больше чем 54 градусов. В частности, угол внутреннего трения предпочтительно составляет от 40 градусов до 60 градусов включительно, более предпочтительно от 41 градусов до 58 градусов включительно, еще более предпочтительно от 42 градусов до 56 градусов включительно, и еще более предпочтительно от 43 до 54 градусов включительно. Угол обрушения можно измерить с использованием Powder Tester PT-R, изготовитель Hosokawa Micron Corporation. Среднее от значений, которые соответственно измерены до приложения шока и после приложения шока один раз, используют как угол обрушения.
[0082]
В случае, когда материал для абсорбирующего изделия по настоящему изобретению представляет собой композицию абсорбирующей смолы, еще одним примером характеристических значений, относящихся к текучести композиции абсорбирующей смолы, является угол падения. Угол падения композиции абсорбирующей смолы предпочтительно составляет не меньше чем 30 градусов, более предпочтительно не меньше чем 31 градус, еще более предпочтительно не меньше чем 32 градусов, и еще более предпочтительно не меньше чем 33 градусов. Также, угол падения предпочтительно составляет не больше чем 42 градусов, более предпочтительно не больше чем 41 градус, еще более предпочтительно не больше чем 40 градусов, и еще более предпочтительно не больше чем 39 градусов. В частности, угол падения предпочтительно составляет от 30 градусов до 42 градусов включительно, более предпочтительно от 31 градусов до 41 градусов включительно, еще более предпочтительно от 32 градусов до 40 градусов включительно, и еще более предпочтительно от 33 градусов до 39 градусов включительно. Угол падения можно измерить с использованием Powder Tester PT-R, изготовитель Hosokawa Micron Corporation. Значение, которое измерено после приложения шока три раза, используют как угол падения.
[0083]
В случае, когда материал для абсорбирующего изделия по настоящему изобретению представляет собой композицию абсорбирующей смолы, примеры других порошковых характеристик композиции абсорбирующей смолы включают кажущуюся насыпную плотность и прессуемость. Кажущаяся насыпная плотность композиции абсорбирующей смолы предпочтительно составляет не меньше чем 0,55 г/мл, более предпочтительно не меньше чем 0,60 г/мл, и еще более предпочтительно не меньше чем 0,62 г/мл. Также, кажущаяся насыпная плотность предпочтительно составляет не больше чем 0,80 г/мл, более предпочтительно не больше чем 0,79 г/мл, и еще более предпочтительно не больше чем 0,78 г/мл. В частности, кажущаяся насыпная плотность предпочтительно составляет от 0,55 г/мл до 0,80 г/мл включительно, более предпочтительно от 0,60 г/мл до 0,79 г/мл включительно, и еще более предпочтительно от 0,62 г/мл до 0,78 г/мл включительно.
[0084]
С другой стороны, прессуемость представляет собой значение, определяемое как [(кажущаяся плотность после уплотнения -кажущаяся насыпная плотность)/кажущаяся плотность после уплотнения] × 100. Прессуемость композиции абсорбирующей смолы предпочтительно составляет не меньше чем 4%, более предпочтительно не меньше чем 5%, и еще более предпочтительно не меньше чем 6%. Также, прессуемость предпочтительно составляет не больше чем 15%, более предпочтительно не больше чем 14%, и еще более предпочтительно не больше чем 13%. В частности, прессуемость предпочтительно составляет от 4% до 15% включительно, более предпочтительно от 5% до 14% включительно, и еще более предпочтительно от 6% до 13% включительно.
[0085]
Кажущаяся насыпная плотность и кажущаяся плотность после уплотнения являются измеряемыми значениями характеристик порошка для получения прессуемости порошка. Кажущаяся насыпная плотность представляет собой измеренное значение, которое получают путем заполнения чашки, имеющей заданную емкость, порошком, позволяя порошку свободно падать в чашку, а затем взвешивая порошок, и указывает плотность упаковки в состоянии, в котором порошку давали свободно падать. Кажущаяся плотность после уплотнения представляет собой кажущуюся плотность в состоянии, в котором заполненный образец, с которым была измерена кажущаяся насыпная плотность, деаэрируют путем постукивания и, таким образом, наиболее сильно уплотняют. Эти плотности можно измерить в соответствии со стандартами ASTM, и можно использовать устройство для оценки характеристик порошка PT-R (Hosokawa Micron Corporation) или подобное в качестве измерительного устройства.
[0086]
Как описано выше, в соответствии с настоящим изобретением можно получить композицию абсорбирующей смолы, имеющую выгодную текучесть порошка, и, таким образом, композицию абсорбирующей смолы можно легко пневматически транспортировать. Например, как показано на Фиг. 1, в устройстве 10 для укладки волокон для изготовления абсорбирующего элемента абсорбирующего изделия композиция абсорбирующей смолы (не показана), хранящаяся в резервуаре 11 для хранения, может пневматически транспортироваться в колпак 13 устройства 10 для укладки волокна через подающий канал 12. Кроме того, композиция абсорбирующей смолы (не показана), подаваемая в колпак 13, может захватываться транспортирующим воздушным потоком, протекающим через колпак 14 и подаваемым на периферийную поверхность барабана 14 для укладки волокон.
[0087]
Композицию абсорбирующей смолы предпочтительно используют для абсорбирующего изделия. Абсорбирующее изделие представляет собой изделие, которое предпочтительно используют для поглощения жидкости, выделяемой организмом. Имея композицию абсорбирующей смолы по настоящему изобретению, абсорбирующее изделие обладает высокими антимикробными свойствами и, следовательно, вряд ли будет вызывать неудобства, такие как неприятные запахи и раздражение кожи, обусловленные выделениями, и абсорбирующее изделие также обладает превосходными характеристиками абсорбции выделяемых жидкостей, таких как моча, и, таким образом, протечка выделений маловероятна.
[0088]
Примеры формы, в которой композиция абсорбирующей смолы содержится в абсорбирующем изделии, включают (1) форму, в которой частицы композиции абсорбирующей смолы распределены между слоями волокнистых материалов, таких как волокнистая масса и термо-плавящиеся-связывающиеся волокна, которые расположены слоями; (2) форму, в которой композиция абсорбирующей смолы смешивается с волокнистыми материалами, такими как волокнистая масса и термо-плавящиеся-связывающиеся волокна; и (3) форму, в которой композиция абсорбирующей смолы прослоена между двумя или более водопоглощающими листами или неткаными материалами. Содержание композиции абсорбирующей смолы в абсорбирующем изделии можно подходящим образом определить в соответствии с типом и размером абсорбирующего изделия и характеристиками абсорбции, которые должны быть достигнуты.
[0089]
Абсорбирующее изделие, имеющее композицию абсорбирующей смолы по настоящему изобретению, типично включает проницаемый для жидкости верхний лист, который может контактировать с кожей пользователя при носке абсорбирующего изделия, непроницаемый для жидкости или водоотталкивающий нижний лист и удерживающий жидкость абсорбирующий элемент, расположенный между этими двумя листами. В качестве верхнего листа можно использовать различные типы нетканых материалов или пористые синтетические полимерные листы или подобные материалы. В качестве нижнего листа можно использовать пленку из синтетической смолы, изготовленную из полиэтилена, полипропилена, поливинилхлорида и т.п., композитный материал из синтетической полимерной пленки и нетканого материала или тому подобное. Абсорбирующее изделие может дополнительно включать различные элементы, предназначенные для специальных применений абсорбирующего изделия. Такие элементы известны специалистам в данной области техники. Например, в случае, когда абсорбирующее изделие используется для одноразового подгузника или гигиенической прокладки, одна или две или более пар герметичных манжет могут быть расположены по обеим боковым сторонам верхнего листа.
[0090]
Например, абсорбирующую сердцевину, в которой композиция абсорбирующей смолы, полученная с использованием способа изготовления по настоящему изобретению, удерживается волокнистой массой, включающей волокнистый материал, такой как волокна целлюлозы, можно использовать в качестве абсорбирующего элемента абсорбирующего изделия. Абсорбирующую сердцевину также можно покрыть водопроницаемым покровным листом, изготовленным из папиросной бумаги, нетканого материала или тому подобного. Другим примером абсорбирующего элемента является абсорбирующий элемент, имеющий абсорбирующий лист, содержащий композицию абсорбирующей смолы, которую получают способом изготовления по настоящему изобретению. Абсорбирующий элемент в этом случае имеет, например, структуру, в которой единственный абсорбирующий лист является складчатым, или структуру, в которой множество абсорбирующих листов ламинированы. Например, абсорбирующий лист может быть использован в качестве абсорбирующего листа, при этом абсорбирующий лист выполнен в виде листа путем связывания составляющих его волокон друг с другом или составляющих волокон с композицией абсорбирующей смолы посредством адгезионной силы, которая образуется в композиции абсорбирующей смолы во влажном состоянии, и отдельно добавленного связующего, такого как адгезив или клейкие волокна. Предпочтительные абсорбирующие листы включают абсорбирующий лист, в котором композиция абсорбирующей смолы связана с массой волокон целлюлозы, сухой целлюлозный лист, изготовленный с использованием метода воздушной укладки, и абсорбирующий лист, в котором композиция абсорбирующей смолы в форме частиц распределена между двумя неткаными материалами.
[0091]
Абсорбирующее изделие по настоящему изобретению широко охватывает изделия, которые используются для абсорбции жидкостей организма, таких как моча, менструальная кровь, жидкий стул и пот, например, выделяемых из организма человека, и охватывает одноразовые подгузники, гигиенические салфетки, гигиенические шорты и тому подобное.
[0092]
Далее будет описан другой вариант осуществления материала для абсорбирующего изделия по настоящему изобретению. Материал для абсорбирующего изделия по настоящему изобретению может представлять собой листовой материал. Другими словами, материал для абсорбирующего изделия по настоящему изобретению может представлять собой лист для абсорбирующего изделия. В этом случае, конкретным примером применения листа для абсорбирующего изделия является покрывающий лист, который покрывает, по меньшей мере, обращенную к коже сторону поверхности абсорбирующей сердцевины. Этот покрывающий лист также называют обертывающим сердцевину листом. Примеры абсорбирующей сердцевины, покрытой покрывающим листом, включают смешанную волокнистую массу из распушенной целлюлозы и водопоглощающего полимера, пласт, состоящий только из абсорбирующего полимера, и волокнистую массу, состоящую только из распушенной целлюлозы. Абсорбирующий элемент конфигурируют путем покрытия, по меньшей мере, обращенной к коже стороны поверхности абсорбирующей сердцевины покрывающим листом. Верхний лист расположен на обращенной к коже стороне поверхности покрывающего листа. Другие примеры применения листа для абсорбирующего изделия включают одежду для медиков, осуществляющих хирургические операции, бинты, адгезивные повязки, простыни, наволочки, абсорбирующую бумагу для подмышечников и антимикробную бумагу для обуви, которые используются в медицинских целях, промышленные материалы, повседневные материалы и подобные, для которых особенно необходимы антимикробные свойства.
[0093]
Предпочтительно, чтобы лист для абсорбирующего изделия имел конфигурацию, в которой антимикробный агент и органический растворитель содержатся в листе подложки. В качестве антимикробного агента можно использовать один антимикробный агент отдельно или можно использовать комбинацию двух или более антимикробных агентов. Подобным образом, в качестве органического растворителя можно использовать один органический растворитель отдельно или можно использовать комбинацию двух или более органических растворителей. Лист для абсорбирующего изделия также может содержать воду, с точки зрения антимикробной активности, содержание воды предпочтительно составляет не больше чем 10 масс.% в расчете на массу листа для абсорбирующего изделия. Содержание воды не больше чем 10 масс.% приблизительно равно количеству воды, которое неизбежно естественным образом поглощается из окружающей среды листом для абсорбирующего изделия при помещении в окружающую среду. Количество воды, содержащейся в листе для абсорбирующего изделия, измеряют в соответствии с методом Бумага и картон - Определение содержания влаги в партии - Сушка в печи (105°C ± 2°C, время сушки: 30 минут или больше), определенным в Японских промышленных стандартах JISP8127.
[0094]
2
2
2
2
2
2
2
2
2
2
2
2
Предпочтительно, чтобы лист для абсорбирующего изделия был проницаемым для жидкости. С этой точки зрения предпочтительно, чтобы лист подложки, образующий лист для абсорбирующего изделия, представлял собой волокнистый лист или перфорированный лист, в котором множество сквозных отверстий образовано в пленке. Примеры волокнистого листа включают бумагу, нетканые материалы, тканые материалы, тканые текстильные материалы и состоящие из них композитные материалы. Плотность листа подложки, образующего лист для абсорбирующего изделия, предпочтительно составляет не меньше чем 50 г/м, более предпочтительно не меньше чем 70 г/м, и еще более предпочтительно не меньше чем 100 г/м. Также, плотность листа подложки предпочтительно составляет не больше чем 1000 г/м, более предпочтительно не больше чем 500 г/м, и еще более предпочтительно не больше чем 300 г/м. Плотность листа для абсорбирующего изделия предпочтительно составляет от 10 г/м до 50 г/м включительно, более предпочтительно от 12 г/м до 40 г/м включительно, и еще более предпочтительно от 13 г/м до 35 г/м включительно.
[0095]
Предпочтительно, когда лист для абсорбирующего изделия сконфигурирован путем нанесения раствора антимикробного агента, содержащего антимикробный агент и органический растворитель, на лист подложки. Раствор антимикробного агента также может содержать воду. В точки зрения стабильности раствора антимикробного агента и подавления вспенивания и осаждения антимикробного агента в растворе антимикробного агента, предпочтительно, чтобы содержание воды составляло не больше чем 8 масс.% в расчете на массу раствора антимикробного агента. Содержание воды не больше чем 8 масс.% приблизительно равно количеству воды, которое неизбежно естественным образом абсорбируется из окружающей среды раствором антимикробного агента при помещении в окружающую среду. Методы анализов, включая качественный анализ для определения того, содержит лист для абсорбирующего изделия антимикробный агент или нет, и количественный анализ, который следует осуществлять в случае, когда лист для абсорбирующего изделия содержит антимикробный агент, представляют собой следующие.
Методы анализов: Различные материалы коммерчески доступного продукта осторожно отслаивают путем ослабления адгезионной силы адгезива с помощью холодного спрея или тому подобного. Материалы сначала подвергают флуоресцентной рентгеновской дифракции, чтобы проверить, содержат ли материалы какой-либо металл. Что касается агентов (антимикробного агента и органического растворителя), отличных от металлов, каждый материал погружают в раствор метанола, а затем вещества, содержащиеся в метанольном растворе, фракционируют с использованием ВЭЖХ или подобного метода. Соединения, содержащиеся в фракциях, идентифицируют с использованием устройства для измерения ЯМР или тому подобного. Количественную оценку осуществляют путем расчета концентраций веществ в метанольном растворе с использованием ЖХ-УФ или тому подобного.
Кроме того, лист для абсорбирующего изделия по настоящему изобретению также может быть сконфигурирован путем нанесения раствора антимикробного агента, содержащего воду, в количестве не более 30 мас.% на лист подложки. В этом случае стадию удаления воды путем сушки осуществляют после нанесения раствора антимикробного агента на лист подложки. Хорошо известные способы, такие как способ, в котором лист подложки обрабатывают горячим воздухом, способ, в котором лист подложки пропускают вдоль нагретого валика, и т.п. можно использовать, без ограничения, в качестве средства сушки.
[0096]
2
2
2
2
2
2
2
2
2
2
2
2
Антимикробный агент и органический растворитель могут равномерно присутствовать по всему участку листа для абсорбирующего изделия. Альтернативно, антимикробный агент и органический растворитель могут присутствовать локально в определенной части листа для абсорбирующего изделия. В любом случае, количество антимикробного агента, который присутствует в листе для абсорбирующего изделия, предпочтительно составляет не меньше чем 0,02 г/м, более предпочтительно не меньше чем 0,04 г/м, и еще более предпочтительно не меньше чем 0,05 г/м. Также, количество антимикробного агента, который присутствует в листе для абсорбирующего изделия, предпочтительно составляет не больше чем 0,5 г/м, более предпочтительно не больше чем 0,4 г/м, и еще более предпочтительно не больше чем 0,3 г/м. Количество антимикробного агента, который присутствует в листе для абсорбирующего изделия, предпочтительно составляет от 0,02 г/м до 0,5 г/м включительно, и более предпочтительно от 0,04 г/м до 0,4 г/м включительно, и еще более предпочтительно от 0,05 г/м до 0,3 г/м включительно. Количество антимикробного агента, который присутствует в листе для абсорбирующего изделия, рассчитывают на основании общей площади листа для абсорбирующего изделия даже в случае, когда антимикробный агент присутствует локально.
[0097]
2
2
2
2
2
2
2
2
2
2
2
2
Количество органического растворителя, который присутствует в листе для абсорбирующего изделия, предпочтительно составляет не меньше чем 0,1 г/м, более предпочтительно не меньше чем 0,2 г/м, и еще более предпочтительно не меньше чем 0,4 г/м. Также, количество органического растворителя, который присутствует в листе для абсорбирующего изделия, предпочтительно составляет не больше чем 20 г/м, более предпочтительно не больше чем 15 г/м, и еще более предпочтительно не больше чем 12 г/м. Количество органического растворителя, который присутствует в листе для абсорбирующего изделия, предпочтительно составляет от 0,1 г/м до 20 г/м включительно, более предпочтительно от 0,2 г/м до 15 г/м включительно, и еще более предпочтительно от 0,4 г/м до 12 г/м включительно. Количество органического растворителя, который присутствует в листе для абсорбирующего изделия, рассчитывают на основании общей площади листа для абсорбирующего изделия даже в случае, когда органический растворитель присутствует локально.
[0098]
Что касается соотношения между используемым количеством антимикробного агента и используемым количеством органического растворителя, масса органического растворителя предпочтительно не меньше чем в 4 раза, более предпочтительно не меньше чем в 5 раз, и еще более предпочтительно не меньше чем в 8 раз больше массы антимикробного агента. Также, масса органического растворителя предпочтительно не больше чем в 1000 раз, более предпочтительно не больше чем в 100 раз, и еще более предпочтительно не больше чем в 50 раз больше массы антимикробного агента. Масса органического растворителя предпочтительно в 4 раза - 1000 раз включительно, более предпочтительно в 5 раз - 100 раз включительно, и еще более предпочтительно в 8 раз - 50 раз включительно, больше массы антимикробного агента. Установление соотношения между используемым количеством антимикробного агента и используемым количеством органического растворителя в описанных выше пределах является предпочтительным в том отношении, что растворимость антимикробного агента и простота нанесения раствора антимикробного агента являются подходящими, и проще становится равномерное нанесение в процессе распыления или распределения.
[0099]
2
2
2
2
2
2
2
2
2
2
2
2
В настоящем изобретении, вместо или в добавление к конфигурации, в которой лист для абсорбирующего изделия содержит антимикробный агент и органический растворитель, также можно адаптировать вариант осуществления, в котором абсорбирующая сердцевина содержит антимикробный агент и органический растворитель. В случае этого варианта осуществления, количество антимикробного агента, который присутствует в абсорбирующей сердцевине, предпочтительно составляет не меньше чем 0,01 г/м, более предпочтительно не меньше чем 0,05 г/м, и еще более предпочтительно не меньше чем 0,1 г/м. Также, количество антимикробного агента, который присутствует в абсорбирующей сердцевине, предпочтительно составляет не больше чем 10,0 г/м, более предпочтительно не больше чем 5,0 г/м, и еще более предпочтительно не больше чем 2,0 г/м. Количество антимикробного агента, который присутствует в абсорбирующей сердцевине, предпочтительно составляет от 0,01 г/м до 10,0 г/м включительно, более предпочтительно от 0,05 г/м до 5,0 г/м включительно, и еще более предпочтительно от 0,1 г/м до 2,0 г/м включительно. Количество антимикробного агента, который присутствует в абсорбирующей сердцевине, рассчитывают на основании общей площади абсорбирующей сердцевины даже в случае, когда антимикробный агент присутствует локально.
[0100]
2
2
2
2
2
2
2
2
2
2
2
2
С другой стороны, количество органического растворителя, который присутствует в абсорбирующей сердцевине, предпочтительно составляет не меньше чем 0,01 г/м, более предпочтительно не меньше чем 0,02 г/м, и еще более предпочтительно не меньше чем 0,05 г/м. Также, количество органического растворителя, который присутствует в абсорбирующей сердцевине, предпочтительно составляет не меньше чем 10 г/м, более предпочтительно не меньше чем 5 г/м, и еще более предпочтительно не меньше чем 3 г/м. Количество органического растворителя в абсорбирующей сердцевине предпочтительно составляет от 0,01 г/м до 10 г/м включительно, более предпочтительно от 0,02 г/м до 5 г/м включительно, и еще более предпочтительно от 0,05 г/м до 3 г/м включительно. Количество органического растворителя в абсорбирующей сердцевине рассчитывают на основании общей площади абсорбирующей сердцевины даже в случае, когда органический растворитель присутствует локально.
[0101]
В случае, когда абсорбирующая сердцевина содержит антимикробный агент и органический растворитель, отношение используемого количества антимикробного агента к используемому количеству органического растворителя может быть установлено таким, как отношение антимикробного агента к органическому растворителю в случае, когда лист для абсорбирующего изделия содержит антимикробный агент и органический растворитель.
[0102]
Абсорбирующая сердцевина также может содержать воду, и содержание воды предпочтительно составляет не больше чем 10 масс.% в расчете на массу абсорбирующей сердцевины. Причина для этого описана выше. Содержание воды не больше чем 10 масс.% приблизительно равно количеству воды, которое неизбежно естественным образом абсорбируется из окружающей среды абсорбирующей сердцевиной при помещении в окружающую среду. Количество воды, содержащейся в абсорбирующей сердцевине, измеряют с использованием такого же способа, как вышеописанный способ для измерения количества воды, содержащейся в листе для абсорбирующего изделия.
[0103]
Независимо от того, содержится ли антимикробный агент в листе для абсорбирующего изделия или в абсорбирующей сердцевине, предпочтительно, чтобы в качестве антимикробного агента использовали органический гидрофобный антимикробный агент. Основание для этого описано выше. Предпочтительно, любое из вышеописанных органических соединений, представленных формулой (1) или (2), используют в качестве органического гидрофобного антимикробного агента. Основанием для этого является то, что эти органические соединения имеют высокий антимикробный эффект и низкое раздражение кожи. Эти органические соединения можно использовать отдельно или в комбинации двух или более.
[0104]
Чтобы вызвать адгезию органического гидрофобного антимикробного агента к листу подложки и/или абсорбирующей сердцевине, в настоящем изобретении предпочтительно ввести стадию образования антимикробного агента путем растворения органического гидрофобного антимикробного агента в органическом растворителе, и сделать так, чтобы лист подложки и/или абсорбирующая сердцевина содержали раствор антимикробного агента. Предпочтительно, раствор антимикробного агента представляет собой раствор, в котором органический гидрофобный антимикробный агент полностью растворен. В случае, когда нерастворенная часть органического гидрофобного антимикробного агента присутствует в растворе антимикробного агента, если лист подложки и/или абсорбирующую сердцевину получают как содержащие такой раствор антимикробного агента, существует возможность того, что органический гидрофобный антимикробный агент может неравномерно адгезироваться к листу подложки и/или абсорбирующей сердцевине.
[0105]
Предпочтительно, чтобы органический растворитель, содержащийся в растворе антимикробного агента, представлял собой жидкость при 25°C. В качестве органического растворителя используют органический растворитель, в котором может растворяться органический гидрофобный антимикробный агент. Конкретные примеры такого органического растворителя описаны выше.
[0106]
Предпочтительно, чтобы органический растворитель имел низкую летучесть. Основание для этого описано выше. С использованием органического растворителя, имеющего низкую летучесть, после того, как лист подложки и/или абсорбирующую сердцевину получают как содержащие раствор антимикробного агента, органический растворитель может оставаться в листе для абсорбирующего изделия и/или абсорбирующем изделии (в абсорбирующей сердцевине).
[0107]
С вышеописанной точки зрения, предпочтительно, чтобы давление паров органического растворителя при 25°C составляло не больше чем 30 Па. Органический растворитель, имеющий давление паров при 25°C не больше чем 30 Па, в настоящем изобретении называют ʺнелетучим органическим растворителемʺ. В частности, давление паров органического растворителя при 25°C более предпочтительно составляет не больше чем 20 Па, еще более предпочтительно не больше чем 15 Па, и еще более предпочтительно не больше чем 10 Па.
[0108]
Особенно предпочтительно, чтобы органический растворитель обладал вышеописанной нелетучестью, а также чтобы имел вышеописанную гидрофильность.
[0109]
Концентрация органического гидрофобного антимикробного агента в растворе антимикробного агента предпочтительно составляет не меньше чем 0,5 масс.%, более предпочтительно не меньше чем 1 масс.%, еще более предпочтительно не меньше чем 3 масс.%, и еще более предпочтительно не меньше чем 5 масс.%. Также, концентрация органического гидрофобного антимикробного агента в растворе антимикробного агента предпочтительно составляет не больше чем 50 масс.%, более предпочтительно не больше чем 35 масс.%, еще более предпочтительно не больше чем 25 масс.%, и еще более предпочтительно не больше чем 20 масс.%. В частности, концентрация органического гидрофобного антимикробного агента в растворе антимикробного агента предпочтительно составляет от 0,5 масс.% до 50 масс.% включительно, более предпочтительно от 1 масс.% до 35 масс.% включительно, еще более предпочтительно от 3 масс.% до 25 масс.% включительно, и еще более предпочтительно от 5 масс.% до 20 масс.% включительно. Можно вызвать равномерную адгезию органического гидрофобного антимикробного агента к листу подложки и/или абсорбирующей сердцевине с использованием раствора антимикробного агента при концентрации в описанных выше пределах. Следует указать, что, хотя допускается содержание воды в растворе антимикробного агента, как описано выше, содержание воды предпочтительно составляет не больше чем 8 масс.%.
[0110]
Предпочтительно, чтобы, когда раствор антимикробного агента наносят на лист подложки и/или абсорбирующую сердцевину, отношение раствора антимикробного агента к листу подложки и/или абсорбирующей сердцевины устанавливали так, чтобы, на основании общей площади листа для абсорбирующего изделия и/или абсорбирующей сердцевины, которые должны быть получены, основная масса органического гидрофобного антимикробного агента и органического растворителя, содержащихся в растворе антимикробного агента, находились соответственно в описанных выше пределах. Можно вызвать равномерную адгезию органического гидрофобного антимикробного агента к листу подложки и/или абсорбирующей сердцевине путем смешивания раствора антимикробного агента с листом подложки и/или абсорбирующей сердцевиной при соотношении, которое устанавливают, как описано выше. Кроме того, даже когда органический растворитель в растворе антимикробного агента остается в листе для абсорбирующего изделия, и/или после осуществления смешивания раствора антимикробного агента с листом подложки и/или абсорбирующей сердцевиной, лист для абсорбирующего изделия и/или абсорбирующая сердцевина, которые должны быть получены, могут обладать подходящим свойством для простоты в обращении, в частности, текучестью.
[0111]
Что касается способа нанесения раствора антимикробного агента на лист подложки и/или абсорбирующую сердцевину, то можно использовать капельное нанесение в случае, когда раствор антимикробного агента наносят частично, например. Опрыскивание можно использовать в случае, когда раствор антимикробного агента наносится на всю поверхность. Кроме того, могут быть также использованы различные печатные способы, способ, в котором лист подложки и/или абсорбирующую сердцевину погружают в раствор антимикробного агента, и тому подобное.
[0112]
После того, как раствор антимикробного агента нанесен на лист подложки и/или абсорбирующую сердцевину, органический растворитель можно удалить путем нагревания, понижения давления, или другими способами, в случае необходимости. Совершенно очевидно, что органический растворитель также может оставаться без его удаления. Выгодно не осуществлять удаление органического растворителя, учитывая то, что изготовление элемента, который нужно получить, можно осуществить на основном оборудовании.
[0113]
Лист для абсорбирующего изделия и абсорбирующую сердцевину, которые нужно получить, можно получить в соответствии с вышеописанными процедурами. В листе для абсорбирующего изделия и абсорбирующей сердцевине, которые таким образом получены, даже в состоянии, когда раствор антимикробного агента наносится частично, если эти элементы контактируют с жидкостью организма, такой как моча, раствор антимикробного агента диффундирует в эти элементы вместе с жидкостью организма, и, таким образом, высокий антимикробный эффект проявляется по всему учаcтку этих элементов. В частности, в случае, когда лист для абсорбирующего изделия используется в качестве оберточного листа для сердцевины, который покрывает абсорбирующую сердцевину, если оберточный лист контактирует с жидкостью организма, раствор антимикробного агента диффундирует в оборачивающий сердцевину лист вместе с жидкостью организма и, кроме того, также диффундирует в абсорбирующую сердцевину, и, таким образом, высокий антимикробный эффект проявляется по всей области абсорбирующего элемента. В отличие от этого, даже если антимикробный агент в порошкообразном состоянии обеспечивается для этих элементов, антимикробному агенту трудно диффундировать в элементы вместе с жидкостью организма и, следовательно, высокий антимикробный эффект, который обеспечивается настоящим изобретением, не может быть получен.
[0114]
Что касается описанных выше вариантов осуществления, настоящее изобретение также раскрывает материал для абсорбирующего изделия, способ для изготовления материала и абсорбирующее изделие, в котором используют материал, указанный ниже.
<1>
Материал для абсорбирующего изделия, включающий органический гидрофобный антимикробный агент и гидрофильный нелетучий органический растворитель.
[0115]
<2>
Материал для абсорбирующего изделия в соответствии с пунктом <1>, где материал включает композицию абсорбирующей смолы, включающую органический гидрофобный антимикробный агент, гидрофильный нелетучий органический растворитель и абсорбирующую смолу.
<3>
Материал для абсорбирующего изделия в соответствии с пунктом <2>, где органический гидрофобный антимикробный агент и органический растворитель адгезируются к абсорбирующей смоле в форме островков.
<4>
Материал для абсорбирующего изделия в соответствии с пунктом <3>, где покрытие поверхности абсорбирующей смолы, покрытой органическим гидрофобным антимикробным агентом, составляет не меньше чем 5%, предпочтительно не меньше чем 7%, и более предпочтительно не меньше чем 15%, и также не больше чем 40%, предпочтительно не больше чем 30%, и более предпочтительно не больше чем 25%.
<5>
Материал для абсорбирующего изделия в соответствии с любым из пунктов <2> - <4>, где материал дополнительно включает неорганические тонкодисперсные частицы.
<6>
Материал для абсорбирующего изделия в соответствии с пунктом <5>, где тонкодисперсные частицы диоксида кремния, оксида циркония, оксида алюминия, оксида железа, оксида цинка или золота используют для неорганических тонкодисперсных частиц, и эти типы неорганических тонкодисперсных частиц используют отдельно или в комбинаци двух или более.
[0116]
<7>
Материал для абсорбирующего изделия в соответствии с пунктом <5> или <6>, где неорганические тонкодисперсные частицы имеют средний первичный размер частиц предпочтительно не меньше чем 5 нм, и более предпочтительно не меньше чем 10 нм, и также предпочтительно не больше чем 500 нм, и более предпочтительно не больше чем 100 нм.
<8>
Материал для абсорбирующего изделия в соответствии с любым из пунктов <2> - <7>, где материал имеет угол внутреннего трения предпочтительно не меньше чем 30 градусов, более предпочтительно не меньше чем 32 градусов, и еще более предпочтительно не меньше чем 34 градусов, и также предпочтительно не больше чем 45 градусов, более предпочтительно не больше чем 43 градусов, еще более предпочтительно не больше чем 41 градусов, и еще более предпочтительно не больше чем 39 градусов.
<9>
Материал для абсорбирующего изделия в соответствии с любым из пунктов <2> - <8>, где материал имеет угол обрушения предпочтительно не меньше чем 40 градусов, более предпочтительно не меньше чем 41 градус, еще более предпочтительно не меньше чем 42 градуса, и еще более предпочтительно не меньше чем 43 градуса, и также предпочтительно не больше чем 60 градусов, более предпочтительно не больше чем 58 градусов, еще более предпочтительно не больше чем 56 градусов, и еще более предпочтительно не больше чем 54 градуса.
<10>
Материал для абсорбирующего изделия в соответствии с любым из пунктов <2> - <9>, где материал имеет угол падения предпочтительно не меньше чем 30 градусов, более предпочтительно не меньше чем 31 градус, еще более предпочтительно не меньше чем 32 градуса, и еще более предпочтительно не меньше чем 33 градуса, и также предпочтительно не больше чем 42 градуса, более предпочтительно не больше чем 41 градус, еще более предпочтительно не больше чем 40 градусов, и еще более предпочтительно не больше чем 39 градусов.
<11>
Материал для абсорбирующего изделия в соответствии с любым из пунктов <2> - <10>, где материал имеет кажущуюся насыпную плотность предпочтительно не меньше чем 0,55 г/мл, более предпочтительно не меньше чем 0,60 г/мл, и еще более предпочтительно не меньше чем 0,62 г/мл, и также предпочтительно не больше чем 0,80 г/мл, более предпочтительно не больше чем 0,79 г/мл, и еще более предпочтительно не больше чем 0,78 г/мл.
[0117]
<12>
Материал для абсорбирующего изделия в соответствии с пунктом <1>, где материал включает лист для абсорбирующего изделия, где лист содержит органический гидрофобный антимикробный агент, гидрофильный нелетучий органический растворитель и воду в количестве не больше чем 10 масс.%.
<13>
Материал для абсорбирующего изделия в соответствии с любым из пунктов <12>, где лист для абсорбирующего изделия включает лист подложки, где лист подложки предпочтительно представляет собой волокнистый лист или перфорированный лист, в котором множество сквозных отверстий образовано в пленке, и бумага, нетканый материал, тканый материал, текстильный материал или состоящий из них композитный материал являются предпочтительными для волокнистого листа.
<14>
Материал для абсорбирующего изделия в соответствии с пунктом <1>, включающий органический гидрофобный антимикробный агент, гидрофильный нелетучий органический растворитель и абсорбирующую сердцевину.
<15>
2
Материал для абсорбирующего изделия в соответствии с любым из пунктов <1> - <14>, где материал содержит органический гидрофобный антимикробный агент в количестве не меньше чем 0,02 г/м, и
2
2
2
2
2
2
органический гидрофобный антимикробный агент присутствует в количестве предпочтительно не меньше чем 0,02 г/м, более предпочтительно не меньше чем 0,04 г/м, и еще более предпочтительно не меньше чем 0,05 г/м, и также предпочтительно не больше чем 0,5 г/м, более предпочтительно не больше чем 0,4 г/м, и еще более предпочтительно не больше чем 0,3 г/м.
<16>
Материал для абсорбирующего изделия в соответствии с любым из пунктов <1> - <15>, где материал содержит органический растворитель в количестве, которое в 4 раза - 1000 раз включительно больше массы органического гидрофобного антимикробного агента, и
соотношение между используемым количеством антимикробного агента и используемым количеством органического растворителя является таким, чтобы масса органического растворителя была предпочтительно не меньше чем в 4 раза, более предпочтительно не меньше чем в 5 раз, и еще более предпочтительно не меньше чем в 8 раз, и также предпочтительно не больше чем в 1000 раз, более предпочтительно не больше чем в 100 раз, и еще более предпочтительно не больше чем в 50 раз больше массы антимикробного агента.
[0118]
<17>
Материал для абсорбирующего изделия в соответствии с любым из пунктов <1> - <16>, где органический растворитель представляет собой по меньшей мере один гидрофильный органический растворитель, выбранный из группы, состоящей из этиленгликоля, пропиленгликоля и бутиленгликоля.
<18>
Материал для абсорбирующего изделия в соответствии с любым из пунктов <1> - <17>, где органический гидрофобный антимикробный агент представляет собой органическое соединение, имеющее структуру, представленную формулой (1) или (2) ниже, или триклозан:
[Хим. формула 4]
1
2
где R и R каждый независимо представляют собой метильную группу, этильную группу, линейную или разветвленную алкильную группу, содержащую от 6 до 24 атомов углерода, или линейную или разветвленную алкенильную группу, содержащую от 6 до 24 атомов углерода; и
3
4
3
4
3
4
один из R и R представляет собой линейную или разветвленную алкильную группу, содержащую от 6 до 30 атомов углерода, линейную или разветвленную алкенильную группу, содержащую от 6 до 30 атомов углерода, или алкил-алкилен оксидную группу (алкильная часть и алкиленовая часть в группе может быть линейной или может быть разветвленной), а другой из R и R представляет собой атом водорода, метильную группу или этильную группу, или альтернативно, R и R каждый независимо представляют собой линейную или разветвленную алкильную группу, содержащую от 6 до 30 атом углерода, линейную или разветвленную алкенильную группу, содержащую от 6 до 30 атомов углерода, или алкил-алкилен оксидную группу (алкильная часть и алкиленовая часть в группе может быть линейной или может быть разветвленной),
[Хим. формула 5]
5
где R представляет собой линейную или разветвленную алкильную группу, содержащую 1-30 атомов углерода, линейную или разветвленную алкенильную группу, содержащую 1-30 атомов углерода, необязательно линейную или разветвленную циклоалкильную группу, необязательно линейную или разветвленную арильную группу или алкил-алкилен оксидную группу (алкильная часть и алкиленовая часть в группе может быть линейной или может быть разветвленной);
6
R представляет собой атом водорода, линейную или разветвленную алкильную группу, содержащую 1-6 атомов углерода, линейную или разветвленную алкенильную группу, содержащую 1-6 атомов углерода, необязательно линейную или разветвленную циклоалкильную группу, фенильную группу или бензильную группу; и
+
X представляет собой ион щелочного металла, ион щелочно-земельного металла, ион аммония или двухвалентный-четырехвалентный катион (за исключением иона щелочно-земельного металла).
<19>
Материал для абсорбирующего изделия в соответствии с любым из пунктов <1> - <18>, где органический гидрофобный антимикробный агент представляет собой бензалконий цетилфосфат или пироктон оламин.
<20>
Материал для абсорбирующего изделия в соответствии с любым из пунктов <1> - <19>, где органический гидрофобный антимикробный агент имеет растворимость в воде при 25°C предпочтительно не больше чем 40 г, более предпочтительно не больше чем 10 г, и еще более предпочтительно не больше чем 1 г.
<21>
Лист для абсорбирующего изделия в соответствии с любым из пунктов <1> - <20>, где то, что органический растворитель является гидрофильным, означает, что органический растворитель имеет растворимость в водепри 25°C не меньше чем 10 масс.%.
[0119]
<22>
Материал для абсорбирующего изделия в соответствии с любым из пунктов <1> - <21>, где используют органический растворитель, в котором органический гидрофобный антимикробный агент имеет растворимость предпочтительно не меньше чем 5 масс.%, более предпочтительно не меньше чем 10 масс.%, и еще более предпочтительно не меньше чем 15 масс.%.
<23>
Материал для абсорбирующего изделия в соответствии с любым из пунктов <1> - <22>, где органический растворитель имеет параметр растворимости предпочтительно не меньше чем 12, более предпочтительно не меньше чем 13, еще более предпочтительно не меньше чем 13,5, и еще более предпочтительно не меньше чем 14, и также предпочтительно не больше чем 28, более предпочтительно не больше чем 27, еще более предпочтительно не больше чем 26, и еще более предпочтительно не больше чем 25.
<24>
Материал для абсорбирующего изделия в соответствии с любым из пунктов <1> - <23>, где органический растворитель имеет давление паров при 25°C предпочтительно не больше чем 30 Па, более предпочтительно не больше чем 20 Па, еще более предпочтительно не больше чем 15 Па, и еще более предпочтительно не больше чем 10 Па.
<25>
Материал для абсорбирующего изделия в соответствии с любым из пунктов <1> - <24>, где органический растворитель имеет температуру вспышки предпочтительно не меньше чем 100°C, более предпочтительно не меньше чем 105°C, еще более предпочтительно не меньше чем 110°C, и еще более предпочтительно не меньше чем 115°C.
<26>
Материал для абсорбирующего изделия в соответствии с любым из пунктов <1> - <25>, где органический растворитель имеет вязкость при 25°C предпочтительно не меньше чем 5 мПа×сек, более предпочтительно не меньше чем 10 мПа×сек, еще более предпочтительно не меньше чем 30 мПа×сек, и еще более предпочтительно не меньше чем 60 мПа×сек, и также предпочтительно не больше чем 1500 мПа×сек, более предпочтительно не больше чем 500 мПа×сек, еще более предпочтительно не больше чем 300 мПа×сек, и еще более предпочтительно не больше чем 90 мПа×сек.
[0120]
<27>
Материал для абсорбирующего изделия в соответствии с любым из пунктов <1> - <26>, где органический растворитель представляет собой водорастворимый органический растворитель, такой как многоатомный спирт, включая двухатомные спирты (диолы), трехатомные спирты (триолы), и четырехатомные или высшие многоатомные спирты.
<28>
Материал для абсорбирующего изделия в соответствии с пунктом <27>, где алкильная группа многоатомного спирта содержит предпочтительно 2 или более атомов углерода, и также предпочтительно 18 или менее атомов углерода, более предпочтительно 10 или менее атомов углерода, и еще более предпочтительно 4 или менее атомов углерода.
<29>
Материал для абсорбирующего изделия в соответствии с пунктом <27> или <28>, где многоатомный спирт представляет собой низший двухатомный спирт, содержащий 2-4 атома углерода,
при этом низший двухатомный спирт представляет собой по меньшей мере один гидрофильный органический растворитель, выбранный из группы, состоящей из этиленгликоля, пропиленгликоля и бутиленгликоля, пропиленгликоль представляет собой 1,2-пропиленгликоль или 1,3-пропиленгликоль, и бутиленгликоль представляет собой 1,3-бутиленгликоль, 1,4-бутиленгликоль или 2,3-бутиленгликоль.
<30>
Материал для абсорбирующего изделия в соответствии с любым из пунктов <27> - <29>, где органический растворитель представляет собой по меньшей мере один гидрофильный органический растворитель, выбранный из группы, состоящей из этиленгликоля, пропиленгликоля и бутиленгликоля.
<31>
Материал для абсорбирующего изделия в соответствии с пунктом <30>, где пропиленгликоль представляет собой 1,2-пропиленгликоль или 1,3-пропиленгликоль, и бутиленгликоль представляет собой 1,3-бутиленгликоль, 1,4-бутиленгликоль или 2,3-бутиленгликоль.
[0121]
<32>
Абсорбирующее изделие, включающее материал для абсорбирующего изделия в соответствии с любым из пунктов <1> - <31>.
<33>
Абсорбирующее изделие, включающее:
Абсорбирующую сердцевину;
оборачивающий сердцевину лист, который расположен на обращенной к коже стороне поверхности абсорбирующей сердцевины; и
верхний лист, который расположен на обращенной к коже стороне поверхности оборачивающего сердцевину листа,
где лист для абсорбирующего изделия в соответствии с пунктом <12> используют в качестве оборачивающего сердцевину листа.
<34>
Способ изготовления материала для абсорбирующего изделия, включающий стадию нанесения раствора антимикробного агента на материал для абсорбирующего изделия, при этом раствор антимикробного агента получают путем растворения органического гидрофобного антимикробного агента в гидрофильном нелетучем органическом растворителе.
<35>
Способ изготовления материала для абсорбирующего изделия в соответствии с пунктом <34>, включающий стадию смешивания раствора антимикробного агента с абсорбирующей смолой.
<36>
Способ изготовления материала для абсорбирующего изделия в соответствии с пунктом <35>, включающий стадию смешивания абсорбирующей смолы с неорганическими тонкодисперсными частицами до или после смешивания раствора антимикробного агента с абсорбирующей смолой.
[0122]
<37>
Способ изготовления материала для абсорбирующего изделия в соответствии с пунктом <35> или <36>, где, после того как раствор антимикробного агента смешивается с абсорбирующей смолой, растворитель остается в смеси.
<38>
Способ изготовления материала для абсорбирующего изделия в соответствии с любым из пунктов <35> - <37>, где при смешивании раствора антимикробного агента с абсорбирующей смолой отношение раствора антимикробного агента к абсорбирующей смоле представляет собой такое отношение, при котором масса органического гидрофобного антимикробного агента в растворе антимикробного агента относительно массы абсорбирующей смолы предпочтительно составляет не меньше чем 0,001 масс.%, более предпочтительно не меньше чем 0,005 масс.%, еще более предпочтительно не меньше чем 0,01 масс.%, и еще более предпочтительно не меньше чем 0,05 масс.%, и масса органического гидрофобного антимикробного агента в растворе антимикробного агента предпочтительно составляет не больше чем 1 масс.%, более предпочтительно не больше чем 0,7 масс.%, и еще более предпочтительно не больше чем 0,5 масс.%.
<39>
Способ изготовления материала для абсорбирующего изделия в соответствии с любым из пунктов <35> - <37>, где при смешивании раствора антимикробного агента с абсорбирующей смолой отношение раствора антимикробного агента к абсорбирующей смоле представляет собой такое отношение, при котором масса органического растворителя в растворе антимикробного агента относительно массы абсорбирующей смолы предпочтительно составляет не меньше чем 0,01 масс.%, более предпочтительно не меньше чем 0,02 масс.%, еще более предпочтительно не меньше чем 0,03 масс.%, и еще более предпочтительно не меньше чем 0,05 масс.%, и масса органического растворителя в растворе антимикробного агента относительно массы абсорбирующей смолы предпочтительно составляет не больше чем 10 масс.%, более предпочтительно не больше чем 7 масс.%, еще более предпочтительно не больше чем 5 масс.%, и еще более предпочтительно не больше чем 3 масс.%.
<40>
Способ изготовления материала для абсорбирующего изделия в соответствии с любым из пунктов <35> - <39>, где при смешивании раствора антимикробного агента с абсорбирующей смолой раствор антимикробного агента можно добавить к абсорбирующей смоле, абсорбирующую смолу можно добавить к раствору антимикробного агента, или раствор антимикробного агента и абсорбирующую смолу можно смешать одновременно.
<41>
Способ изготовления материала для абсорбирующего изделия в соответствии с любым из пунктов <35> - <40>, где способ включает стадию поверхностной сшивки для сшивки поверхности абсорбирующей смолы до осуществления стадии смешивания раствора антимикробного агента с абсорбирующей смолой.
[0123]
<42>
Способ изготовления материала для абсорбирующего изделия в соответствии с любым из пунктов <35> - <41>, дополнительно включающий стадию смешивания абсорбирующей смолы с неорганическими тонкодисперсными частицами после смешивания раствора антимикробного агента с абсорбирующей смолой.
<43>
Способ изготовления материала для абсорбирующего изделия в соответствии с пунктом <42>, где тонкодисперсные частицы диоксида кремния, оксида циркония, оксида алюминия, оксида железа, оксида цинка, золота или что-либо подобное используют для неорганических тонкодисперсных частиц, и эти типы неорганических тонкодисперсных частиц используют отдельно или в комбинации двух или более.
<44>
Способ изготовления материала для абсорбирующего изделия в соответствии с пунктом <42> или <43>, где неорганические тонкодисперсные частицы имеют средний первичный размер частиц предпочтительно не меньше чем 5 нм, и более предпочтительно не меньше чем 10 нм, и также предпочтительно не больше чем 500 нм, и более предпочтительно не больше чем 100 нм.
<45>
Способ изготовления материала для абсорбирующего изделия в соответствии с любым из пунктов <42> - <44>, где при смешивании неорганических тонкодисперсных частиц с абсорбирующей смолой, которая была смешана с раствором антимикробного агента, отношение неорганических тонкодисперсных частиц к абсорбирующей смоле является таким, чтобы масса подаваемых неорганических тонкодисперсных частиц по отношению к массе водопоглотителя, т.е. абсорбирующей смолы перед тем, как она была смешана с раствором антимикробного агента, предпочтительно составляла не меньше чем 0,01 масс.%, более предпочтительно не меньше чем 0,05 масс.%, еще более предпочтительно не меньше чем 0,1 масс.%, и еще более предпочтительно не меньше чем 0,2 масс.%, и чтобы масса неорганических тонкодисперсных частиц по отношению к массе абсорбирующей смолы, которая была подана, предпочтительно составляла не больше чем 5 масс.%, более предпочтительно не больше чем 4 масс.%, еще более предпочтительно не больше чем 3 масс.%, и еще более предпочтительно не больше чем 2 масс.%.
<46>
Способ изготовления материала для абсорбирующего изделия в соответствии с любым из пунктов <42> - <45>, где, при смешивании абсорбирующей смолы с неорганическими тонкодисперсными частицами после смешивания раствора антимикробного агента с абсорбирующей смолой, неорганические тонкодисперсные частицы можно добавить к абсорбирующей смоле после смешивания с раствором антимикробного агента, абсорбирующую смолу после смешивания с раствором антимикробного агента можно добавить к неорганическим тонкодисперсным частицам, или неорганические тонкодисперсные частицы и абсорбирующую смолу после ее смешивания с раствором антимикробного агента можно смешать одновременно.
[0124]
<47>
Способ изготовления материала для абсорбирующего изделия в соответствии с любым из пунктов <34> - <46>, где органический гидрофобный антимикробный агент представляет собой органическое соединение, имеющее структуру, представленную формулой (1) или (2) ниже, или триклозан:
[Хим. формула 6]
1
2
3
4
3
4
3
4
где R и R каждый независимо представляют собой метильную группу, этильную группу, линейную или разветвленную алкильную группу, содержащую от 6 до 24 атомов углерода, или линейную или разветвленную алкенильную группу, содержащую от 6 до 24 атомов углерода; и один из R и R представляет собой линейную или разветвленную алкильную группу, содержащую от 6 до 30 атомов углерода, линейную или разветвленную алкенильную группу, содержащую от 6 до 30 атомов углерода, или алкил-алкилен оксидную группу (алкильная часть и алкиленовая часть в группе может быть линейной или может быть разветвленной), а другой из R и R представляет собой атом водорода, метильную группу или этильную группу, или альтернативно, R и R каждый независимо представляют собой линейную или разветвленную алкильную группу, содержащую от 6 до 30 атом углерода, линейную или разветвленную алкенильную группу, содержащую от 6 до 30 атомов углерода, или алкил-алкилен оксидную группу (алкильная часть и алкиленовая часть в группе может быть линейной или может быть разветвленной),
[Хим. формула 7]
5
где R представляет собой линейную или разветвленную алкильную группу, содержащую 1-30 атомов углерода, линейную или разветвленную алкенильную группу, содержащую 1 -30 атомов углерода, необязательно линейную или разветвленную циклоалкильную группу, необязательно линейную или разветвленную арильную группу или алкил-алкилен оксидную группу (алкильная часть и алкиленовая часть в группе может быть линейной или может быть разветвленной);
6
R представляет собой атом водорода, линейную или разветвленную алкильную группу, содержащую 1-6 атомов углерода, линейную или разветвленную алкенильную группу, содержащую 1-6 атомов углерода, необязательно линейную или разветвленную циклоалкильную группу, фенильную группу или бензильную группу; и
+
X представляет собой ион щелочного металла, ион щелочно-земельного металла, ион аммония или двухвалентный-четырехвалентный катион (за исключением иона щелочно-земельного металла).
<48>
Способ изготовления материала для абсорбирующего изделия в соответствии с любым из пунктов <34> - <47>, где органический гидрофобный антимикробный агент представляет собой бензалконий цетилфосфат или пироктон оламин.
<49>
Способ изготовления материала для абсорбирующего изделия в соответствии с любым из пунктов <34> - <48>, где органический гидрофобный антимикробный агент имеет растворимость в воде при 25°C предпочтительно не больше чем 40 г, более предпочтительно не больше чем 10 г, и еще более предпочтительно не больше чем 1 г.
<50>
Способ изготовления материала для абсорбирующего изделия в соответствии с любым из пунктов <34> - <49>, где используют органический растворитель, в котором органический гидрофобный антимикробный агент имеет растворимость предпочтительно не меньше чем 5 масс.%, более предпочтительно не меньше чем 10 масс.%, и еще более предпочтительно не меньше чем 15 масс.%.
<51>
Способ изготовления материала для абсорбирующего изделия в соответствии с любым из пунктов <34> - <50>, где то, что органический растворитель является гидрофильным, означает, что органический растворитель имеет растворимость в воде при 25°C не меньше чем 10 масс.%.
[0125]
<52>
Способ изготовления материала для абсорбирующего изделия в соответствии с любым из пунктов <34> - <51>, где органический растворитель представляет собой по меньшей мере один гидрофильный органический растворитель, выбранный из группы, состоящей из этиленгликоля, пропиленгликоля и бутиленгликоля.
<53>
Способ изготовления материала для абсорбирующего изделия в соответствии с любым из пунктов <34> - <52>, где органический растворитель имеет параметр растворимости предпочтительно не меньше чем 12, более предпочтительно не меньше чем 13, еще более предпочтительно не меньше чем 13,5, и еще более предпочтительно не меньше чем 14, и также предпочтительно не больше чем 28, более предпочтительно не больше чем 27, еще более предпочтительно не больше чем 26, и еще более предпочтительно не больше чем 25.
<54>
Способ изготовления материала для абсорбирующего изделия в соответствии с любым из пунктов <34> - <53>, где органический растворитель имеет давление паров при 25°C предпочтительно не больше чем 30 Па, более предпочтительно не больше чем 20 Па, еще более предпочтительно не больше чем 15 Па, и еще более предпочтительно не больше чем 10 Па.
<55>
Способ изготовления материала для абсорбирующего изделия в соответствии с любым из пунктов <34> - <54>, где органический растворитель имеет температуру вспышки предпочтительно не меньше чем 100°C, более предпочтительно не меньше чем 105°C, еще более предпочтительно не меньше чем 110°C, и еще более предпочтительно не меньше чем 115°C.
<56>
Способ изготовления материала для абсорбирующего изделия в соответствии с любым из пунктов <34> - <55>, где органический растворитель имеет вязкость при 25°C предпочтительно не меньше чем 5 мПа×сек, более предпочтительно не меньше чем 10 мПа×сек, еще более предпочтительно не меньше чем 30 мПа×сек, и еще более предпочтительно не меньше чем 60 мПа×сек, и также предпочтительно не больше чем 1500 мПа×сек, более предпочтительно не больше чем 500 мПа×сек, еще более предпочтительно не больше чем 300 мПа×сек, и еще более предпочтительно не больше чем 90 мПа×сек.
[0126]
<57>
Способ изготовления материала для абсорбирующего изделия в соответствии с любым из пунктов <34> - <56>, где органический растворитель представляет собой водорастворимый органический растворитель, такой как многоатомный спирт, включая двухатомные спирты (диолы), трехатомные спирты (триолы), и четырехатомные или высшие многоатомные спирты.
<58>
Способ изготовления материала для абсорбирующего изделия в соответствии с пунктом <57>, где алкильная группа многоатомного спирта содержит предпочтительно 2 или более атомов углерода, и также предпочтительно 18 или менее атомов углерода, более предпочтительно 10 или менее атомов углерода, и еще более предпочтительно 4 или менее атомов углерода.
<59>
Способ изготовления материала для абсорбирующего изделия в соответствии с пунктом <57> или <58>, где многоатомный спирт представляет собой низший двухатомный спирт, содержащий 2-4 атома углерода, при этом низший двухатомный спирт представляет собой по меньшей мере один гидрофильный органический растворитель, выбранный из группы, состоящей из этиленгликоля, пропиленгликоля и бутиленгликоля, пропиленгликоль представляет собой 1,2-пропиленгликоль или 1,3-пропиленгликоль, и бутиленгликоль представляет собой 1,3-бутиленгликоль, 1,4-бутиленгликоль или 2,3-бутиленгликоль.
<60>
Способ изготовления материала для абсорбирующего изделия в соответствии с любым из пунктов <34> - <59>, где органический растворитель представляет собой по меньшей мере один гидрофильный органический растворитель, выбранный из группы, состоящей из этиленгликоля, пропиленгликоля и бутиленгликоля.
<61>
Способ изготовления материала для абсорбирующего изделия в соответствии с пунктом <60>, где пропиленгликоль представляет собой 1,2-пропиленгликоль или 1,3-пропиленгликоль, и бутиленгликоль представляет собой 1,3-бутиленгликоль, 1,4-бутиленгликоль или 2,3-бутиленгликоль.
[0127]
<62>
Способ изготовления материала для абсорбирующего изделия в соответствии с любым из пунктов <34> - <61>, где раствор антимикробного агента содержит органический гидрофобный антимикробный агент при концентрации предпочтительно не меньше чем 0,5 масс.%, более предпочтительно не меньше чем 1 масс.%, еще более предпочтительно не меньше чем 3 масс.%, и еще более предпочтительно не меньше чем 5 масс.%, и также предпочтительно не больше чем 50 масс.%, более предпочтительно не больше чем 35 масс.%, еще более предпочтительно не больше чем 25 масс.%, и еще более предпочтительно не больше чем 20 масс.%.
<63>
Способ изготовления материала для абсорбирующего изделия в соответствии с пунктом <34>, дополнительно включающий стадию получения листа для абсорбирующего изделия так, чтобы он содержал раствор антимикробного агента, также содержащий воду в количестве не больше чем 8 масс.%.
<64>
Способ изготовления материала для абсорбирующего изделия в соответствии с пунктом <34>, дополнительно включающий стадию получения листа для абсорбирующего изделия так, чтобы он содержал раствор антимикробного агента, также содержащего воду в количестве не больше чем 30 масс.%, и затем сушку листа.
<65>
Способ изготовления материала для абсорбирующего изделия в соответствии с пунктом <63> или <64>, где после того как лист будет содержать раствор антимикробного агента, гидрофильный нелетучий органический растворитель остается в листе.
<66>
Способ изготовления материала для абсорбирующего изделия в соответствии с любым из пунктов <63> - <65>, где раствор антимикробного агента наносят частично на лист путем капельного нанесения, наносят на всю поверхность листа путем разбрызгивания или наносят на лист с использованием различных печатных способов, или лист погружают в раствор антимикробного агента.
[0128]
<67>
Способ изготовления материала для абсорбирующего изделия в соответствии с пунктом <34>, где материал для абсорбирующего изделия представляет собой абсорбирующую сердцевину.
<68>
Способ изготовления абсорбирующего изделия, включающий стадию получения абсорбирующей сердцевины так, чтобы она содержала раствор антимикробного агента, образованный путем растворения органического гидрофобного антимикробного агента в гидрофильном нелетучем органическом растворителе.
<69>
Способ изготовления абсорбирующего изделия в соответствии с пунктом <68>, где то, что органический гидрофобный антимикробный агент является гидрофобным, означает, что антимикробный агент имеет растворимость в воде при 25°C не больше чем 40 г, предпочтительно не больше чем 10 г, и более предпочтительно не больше чем 1 г.
<70>
Способ изготовления абсорбирующего изделия в соответствии с пунктом <68> или <69>, где то, что органический растворитель является гидрофильным, означает, что органический растворитель имеет растворимость в воде при 25°C не меньше чем 10 масс.%.
<71>
Способ изготовления абсорбирующего изделия в соответствии с любым из пунктов <68> - <70>, где то, что органический растворитель является нелетучим, означает, что органический растворитель имеет давление паров при 25°C не больше чем 30 Па, предпочтительно не больше чем 20 Па, более предпочтительно не больше чем 15 Па, и еще более предпочтительно не больше чем 10 па.
[0129]
<72>
Способ изготовления абсорбирующего изделия в соответствии с любым из пунктов <68> - <71>, где раствор антимикробного агента содержит воду, и содержание воды составляет не больше чем 8 масс.% в расчете на массу раствора антимикробного агента.
<73>
Способ изготовления абсорбирующего изделия в соответствии с любым из пунктов <68> - <72>, где, после того как абсорбирующая сердцевина будет содержать раствор антимикробного агента, гидрофильный нелетучий органический растворитель остается в абсорбирующей сердцевине.
<74>
Способ изготовления абсорбирующего изделия в соответствии с любым из пунктов <68> - <73>, где органический гидрофобный антимикробный агент представляет собой органическое соединение, представленное формулой (1) или (2) ниже, или триклозан:
[Хим. формула 8]
1
2
3
4
3
4
3
4
где R и R каждый независимо представляют собой метильную группу, этильную группу, линейную или разветвленную алкильную группу, содержащую от 6 до 24 атомов углерода, или линейную или разветвленную алкенильную группу, содержащую от 6 до 24 атомов углерода; и один из R и R представляет собой линейную или разветвленную алкильную группу, содержащую от 6 до 30 атомов углерода, линейную или разветвленную алкенильную группу, содержащую от 6 до 30 атомов углерода, или алкил-алкилен оксидную группу (алкильная часть и алкиленовая часть в группе может быть линейной или может быть разветвленной), а другой из R и R представляет собой атом водорода, метильную группу или этильную группу, или альтернативно, R и R каждый независимо представляют собой линейную или разветвленную алкильную группу, содержащую от 6 до 30 атом углерода, линейную или разветвленную алкенильную группу, содержащую от 6 до 30 атомов углерода, или алкил-алкилен оксидную группу (алкильная часть и алкиленовая часть в группе может быть линейной или может быть разветвленной),
[Хим. формула 9]
5
где R представляет собой линейную или разветвленную алкильную группу, содержащую 1-30 атомов углерода, линейную или разветвленную алкенильную группу, содержащую 1-30 атомов углерода, необязательно линейную или разветвленную циклоалкильную группу, необязательно линейную или разветвленную арильную группу или алкил-алкилен оксидную группу (алкильная часть и алкиленовая часть в группе может быть линейной или может быть разветвленной);
6
R представляет собой атом водорода, линейную или разветвленную алкильную группу, содержащую 1-6 атомов углерода, линейную или разветвленную алкенильную группу, содержащую 1-6 атомов углерода, необязательно линейную или разветвленную циклоалкильную группу, фенильную группу или бензильную группу; и
+
X представляет собой ион щелочного металла, ион щелочно-земельного металла, ион аммония или двухвалентный-четырехвалентный катион (за исключением иона щелочно-земельного металла).
<75>
Способ изготовления абсорбирующего изделия в соответствии с любым из пунктов <68> - <74>, где гидрофильный нелетучий органический растворитель представляет собой по меньшей мере один органический растворитель, выбранный из группы, состоящей из пропиленгликоля, этиленгликоля и бутиленгликоля.
<76>
Способ изготовления абсорбирующего изделия в соответствии с любым из пунктов <68> - <75>, где раствор антимикробного агента наносят частично на абсорбирующую сердцевину путем капельного нанесения, наносят на всю поверхность абсорбирующей сердцевины путем разбрызгивания или наносят на абсорбирующую сердцевину с использованием различных печатных способов, или абсорбирующую сердцевину погружают в раствор антимикробного агента.
[0130]
<77>
Абсорбирующее изделие, которое получают с использованием способа изготовления абсорбирующего изделия в соответствии с любым из пунктов <68> - <76>.
<78>
Способ изготовления абсорбирующего изделия, включающий стадию пневматического транспортирования материала для абсорбирующего изделия, где материал получен с использованием способа изготовления в соответствии с любым из пунктов <34> - <67>.
<79>
Абсорбирующее изделие, включающее абсорбирующую сердцевину, содержащую органический гидрофобный антимикробный агент и гидрофильный нелетучий органический растворитель.
<80>
Абсорбирующее изделие в соответствии с пунктом <79>, где то, что гидрофобный антимикробный агент является гидрофобным, означает, что антимикробный агент имеет растворимость в воде при 25°C не больше чем 40 г, предпочтительно не больше чем 10 г, и более предпочтительно не больше чем 1 г.
<81>
Абсорбирующее изделие в соответствии с пунктом <79> или <80>, где то, что органический растворитель является гидрофильным, означает, что органический растворитель имеет растворимость в воде при 25°C не меньше чем 10 масс.%.
[0131]
<82>
Абсорбирующее изделие в соответствии с любым из пунктов <79> - <81>, где то, что органический растворитель является нелетучим, означает, что органический растворитель имеет давление паров при 25°C не больше чем 30 Па, предпочтительно не больше чем 20 Па, более предпочтительно не больше чем 15 Па, и еще более предпочтительно не больше чем 10 Па.
<83>
Абсорбирующее изделие в соответствии с любым из пунктов <79> - <82>, где абсорбирующая сердцевина содержит воду, и содержание воды предпочтительно составляет не больше чем 10 масс.% в расчете на массу абсорбирующей сердцевины.
<84>
2
2
2
2
2
2
Абсорбирующее изделие в соответствии с любым из пунктов <79> - <83>, где органический гидрофобный антимикробный агент присутствует в абсорбирующей сердцевине в количестве предпочтительно не меньше чем 0,01 г/м, более предпочтительно не меньше чем 0,05 г/м, и еще более предпочтительно не меньше чем 0,1 г/м, и также предпочтительно не больше чем 10,0 г/м, более предпочтительно не больше чем 5,0 г/м, и еще более предпочтительно не больше чем 2,0 г/м.
<85>
2
2
2
2
2
2
Абсорбирующее изделие в соответствии с любым из пунктов <79> - <84>, где органический растворитель присутствует в абсорбирующей сердцевине в количестве предпочтительно не меньше чем 0,01 г/м, более предпочтительно не меньше чем 0,02 г/м, и еще более предпочтительно не меньше чем 0,05 г/м, и также предпочтительно не больше чем 10 г/м, более предпочтительно не больше чем 5 г/м, и еще более предпочтительно не больше чем 3 г/м.
<86>
Абсорбирующее изделие в соответствии с любым из пунктов <79> - <85>, где соотношение между используемым количеством органического гидрофобного антимикробного агента и используемым количеством органического растворителя является таким, чтобы масса органического растворителя была предпочтительно не меньше чем в 4 раза, более предпочтительно не меньше чем в 5 раз, и еще более предпочтительно не меньше чем в 8 раз, и также предпочтительно не больше чем в 1000 раз, более предпочтительно не больше чем в 100 раз, и еще более предпочтительно в 50 раз больше массы органического гидрофобного антимикробного агента.
[0132]
<87>
Абсорбирующее изделие в соответствии с любым из пунктов <79> - <86>, где абсорбирующая сердцевина представляет собой по меньшей мере один материал, выбранный из смешанной волокнистой массы из распушенной целлюлозы и водопоглощающего полимера, пласта, состоящего только из абсорбирующего полимера, и волокнистой массы, состоящей только из распушенной целлюлозы.
<88>
Абсорбирующее изделие в соответствии с любым из пунктов <79> - <87>, где органический гидрофобный антимикробный агент представляет собой органическое соединение, представленное формулой (1) или (2) ниже, или триклозан:
[Хим. формула 10]
1
2
3
4
3
4
3
4
где R и R каждый независимо представляют собой метильную группу, этильную группу, линейную или разветвленную алкильную группу, содержащую от 6 до 24 атомов углерода, или линейную или разветвленную алкенильную группу, содержащую от 6 до 24 атомов углерода; и один из R и R представляет собой линейную или разветвленную алкильную группу, содержащую от 6 до 30 атомов углерода, линейную или разветвленную алкенильную группу, содержащую от 6 до 30 атомов углерода, или алкил-алкилен оксидную группу (алкильная часть и алкиленовая часть в группе может быть линейной или может быть разветвленной), а другой из R и R представляет собой атом водорода, метильную группу или этильную группу, или альтернативно, R и R каждый независимо представляют собой линейную или разветвленную алкильную группу, содержащую от 6 до 30 атом углерода, линейную или разветвленную алкенильную группу, содержащую от 6 до 30 атомов углерода, или алкил-алкилен оксидную группу (алкильная часть и алкиленовая часть в группе может быть линейной или может быть разветвленной),
[Хим. формула 11]
5
где R представляет собой линейную или разветвленную алкильную группу, содержащую 1-30 атомов углерода, линейную или разветвленную алкенильную группу, содержащую 1-30 атомов углерода, необязательно линейную или разветвленную циклоалкильную группу, необязательно линейную или разветвленную арильную группу или алкил-алкилен оксидную группу (алкильная часть и алкиленовая часть в группе может быть линейной или может быть разветвленной);
6
R представляет собой атом водорода, линейную или разветвленную алкильную группу, содержащую 1-6 атомов углерода, линейную или разветвленную алкенильную группу, содержащую 1-6 атомов углерода, необязательно линейную или разветвленную циклоалкильную группу, фенильную группу или бензильную группу; и
+
X представляет собой ион щелочного металла, ион щелочно-земельного металла, ион аммония или двухвалентный-четырехвалентный катион (за исключением иона щелочно-земельного металла).
<89>
Абсорбирующее изделие в соответствии с любым из пунктов <79> - <88>, где органический гидрофобный антимикробный агент представляет собой бензалконий цетилфосфат или пироктон оламин. <90>
Абсорбирующее изделие в соответствии с любым из пунктов <79> - <89>, где в качестве органического растворителя, в котором может растворяться органический гидрофобный антимикробный агент, используют органический растворитель и, в частности, используют органический растворитель, в котором органический гидрофобный антимикробный агент имеет растворимость предпочтительно не меньше чем 5 масс.%, более предпочтительно не меньше чем 10 масс.%, и еще более предпочтительно не меньше чем 15 масс.%.
<91>
Абсорбирующее изделие в соответствии с любым из пунктов <79> - <90>, где органический растворитель имеет параметр растворимости предпочтительно не меньше чем 12, более предпочтительно не меньше чем 13, еще более предпочтительно не меньше чем 13,5, и еще более предпочтительно не меньше чем 14, и также предпочтительно не больше чем 28, более предпочтительно не больше чем 27, еще более предпочтительно не больше чем 26, и еще более предпочтительно не больше чем 25.
[0133]
<92>
Абсорбирующее изделие в соответствии с любым из пунктов <79> - <91>, где многоатомный спирт используют в качестве органического растворителя,
из многоатомных спиртов предпочтительно используют низший двухатомный спирт, содержащий 2-4 атома углерода, и,
в частности, предпочтительно используют по меньшей мере один гидрофильный органический растворитель, выбранный из группы, состоящей из этиленгликоля, пропиленгликоля и бутиленгликоля.
<93>
Абсорбирующее изделие в соответствии с пунктом <92>, где пропиленгликоль представляет собой по меньшей мере один, выбранный из группы, состоящей из 1,2-пропиленгликоля и 1,3-пропиленгликоля, и бутиленгликоль представляет собой по меньшей мере один, выбранный из группы, состоящей из 1,3-бутиленгликоль, 1,4-бутиленгликоля и 2,3-бутиленгликоля.
Примеры
[0134]
Далее, настоящее изобретение будет описано более подробно с использованием примеров. Однако объем настоящего изобретения не ограничивается представленными ниже примерами. Следует указать, что ʺ%ʺ и ʺчастьʺ, как это используется в настоящей заявке, означают ʺмассовый %ʺ и ʺмассовую частьʺ, если не указано иное.
[0135]
Пример 1-1
(1) Получение антимикробного раствора
Раствор антимикробного агента получали с использованием органического гидрофобного антимикробного агента и органического растворителя, показанных в Таблице 1 ниже. Что касается органического гидрофобного антимикробного агента, использовали пироктон оламин, изготовитель Clariant, под торговым названием ʺПироктон Оламинʺ, и бензалконий цетилфосфат, изготовитель Kao Corporation, под торговым названием ʺSANISOL Pʺ. Что касается органического растворителя, использовали органические растворители, перечисленные ниже:
Этиленгликоль: изготовитель Dow Chemical Japan Limited
Пропиленгликоль: изготовитель Dow Chemical Japan Limited
1,3-Бутиленгликоль: изготовитель Daicel Corporation
Глицерин: изготовитель Wako Pure Chemical Industries, Ltd.
Этанол: изготовитель Wako Pure Chemical Industries, Ltd.
Диметилформамид: изготовитель Wako Pure Chemical Industries, Ltd.
Диметилсульфоксид: изготовитель Wako Pure Chemical Industries, Ltd.
Полиэтиленгликоль: ʺPEG-20ʺ, изготовитель Sanyo Chemical Industries, Ltd.
Органический гидрофобный антимикробный агент полностью растворяли в органическом растворителе при 80°C или выше и затем давали охладиться до комнатной температуры (25°C). Концентрация органического гидрофобного антимикробного агента в растворе антимикробного агента была такой, как показано в Таблице 1. Органический гидрофобный антимикробный агент полностью растворялся в органическом растворителе.
(2) Обеспечение абсорбирующей смолы ʺAQUALIC CAʺ (торговое название), изготовитель Nippon Shokubai Co., Ltd., использовали в качестве абсорбирующей смолы.
(3) Смешивание абсорбирующей смолы с раствором антимикробного агента
Раствор антимикробного агента добавляли к абсорбирующей смоле и смешивали с ней с получением композиции абсорбирующей смолы. Отношение при смешивании раствора антимикробного агента к абсорбирующей смоле показано в Таблице 1. После смешивания никакой процедуры для удаления органического растворителя не осуществляли. Выходы органического гидрофобного антимикробного агента и органического растворителя в полученной композиции абсорбирующей смолы были такими, как показано в Таблице 1.
[0136]
Примеры с 1-2 по 1-6
Композиции абсорбирующей смолы получали таким же способом, как в Примере 1-1, за исключением того, что использовали условия, показанные в Таблице 1.
[0137]
Примеры с 1-7 по 1-10
2
Композиции абсорбирующей смолы получали путем добавления аморфного диоксида кремния (изготовитель Nippon Aerosil Co., Ltd., торговое название: ʺAEROSIL 200ʺ, средний первичный размер частиц: 12 нм, средняя удельная площадь поверхности, определенная методом BET: 200 м/г) и последующего смешивания после стадии (3) в Примерах 1-2 и 1-3. Добавляемые количества аморфного диоксида кремния показаны в Таблице 1.
[0138]
Примеры 1-11 и 1-12
Использовали органический гидрофобный антимикробный агент, показанный в Таблице 2. Композиции абсорбирующей смолы получали таким же способом, как в Примере 1-1, за исключением того, что использовали условия, показанные в Таблице 2.
[0139]
Примеры 1-13 и 1-14
Использовали органический гидрофобный антимикробный агент, показанный в Таблице 2. Композиции абсорбирующей смолы получали таким же способом, как в Примере 1-7, за исключением того, что использовали условия, показанные в Таблице 2.
[0140]
Сравнительный пример 1-1
Использовали органический растворитель, показанный в Таблице 2. Композицию абсорбирующей смолы получали таким же способом, как в Примере 1-1, за исключением того, что использовали условия, показанные в Таблице 2. В этом сравнительном примере, учитывая возможную опасность и запах (запах спирта), требовалась стадия, обеспечивающая возможность полностью удалять этанол, который использовали в качестве органического растворителя, путем выпаривания в середине процесса получения композиции абсорбирующей смолы.
[0141]
Сравнительный Пример 1-2
Использовали органический растворитель, показанный в Таблице 2. Кроме того, использовали органический гидрофобный антимикробный агент, показанный в Таблице 2. Кроме того, композицию абсорбирующей смолы получали таким же способом, как в Примере 1-1, за исключением того, что использовали условия, показанные в Таблице 2. Как в случае Сравнительного примера 1, в этом сравнительном примере, учитывая возможную опасность и запах (запах спирта), требовалась стадия, обеспечивающая возможность полностью удалять этанол, который использовали в качестве органического растворителя, путем выпаривания в середине процесса получения композиции абсорбирующей смолы.
[0142]
Сравнительный Примеры 1-3 и 1-4
Полиэтиленгликоль использовали в качестве органического растворителя, и пироктон оламин (Сравнительный Пример 1-3) или бензалконий цетилфосфат (Сравнительный Пример 1-4) использовали в качестве органического гидрофобного антимикробного агента. Кроме того, композиции абсорбирующей смолы получали таким же способом, как в Примере 1-1, за исключением условий, показанных в таблицах. В этих сравнительных примерах, хотя пытались получить 10% раствор органического гидрофобного антимикробного агента, органический гидрофобный антимикробный агент не был растворен. В случае, когда концентрация антимикробного агента меньше чем 10%, доля органического растворителя большая, даже если антимикробный агент растворен, текучесть полученной композиции абсорбирующей смолы плохая, и трудно изготовить абсорбирующее изделие, которое легко проявляет стабильную абсорбционную активность и антимикробную активность.
Что касается Сравнительного примера 1-3, получение композиции абсорбирующей смолы было прекращено, поскольку (1) появлялось пожелтение, и (2) в процессе смешивания с абсорбирующей смолой органический гидрофобный антимикробный агент неравномерно адгезировался к абсорбирующей смоле (воспроизведение стабильных антимикробных свойств невозможно). Что касается также Сравнительного примера 1-4, получение композиции абсорбирующей смолы было прекращено, поскольку в процессе смешивания с абсорбирующей смолой органический гидрофобный антимикробный агент неравномерно адгезировался к абсорбирующей смоле (воспроизведение стабильных антимикробных свойств невозможно). Следует указать, что ʺнеравномерная адгезия ʺ означает явление, в котором, когда жидкость, в которой органический гидрофобный антимикробный агент является нерастворимым, добавляют к абсорбирующей смоле, органический гидрофобный антимикробный агент не может равномерно распределяться из-за забивания впрыскивающего отверстия. Если органический гидрофобный антимикробный агент неравномерно адгезируется к абсорбирующей смоле, одновременно существуют часть композиции абсорбирующей смолы, в которой количество антимикробного агента, который адгезируется к абсорбирующей смоле, является небольшим, и часть композиции абсорбирующей смолы, в которой заданное количество антимикробного агента адгезируется к количеству водоабсорбента. Желаемый антимикробный эффект не может быть получен в части композиции абсорбирующей смолы, в которой количество антимикробного агента, который адгезируется к абсорбирующей смоле, является небольшим. Поэтому абсорбирующее изделие в целом не может обладать антимикробным эффектом, эквивалентным эффектам примеров.
[0143]
Сравнительный Примеры 1-5 и 1-6
Пироктон оламин использовали в качестве органического гидрофобного антимикробного агента, и диметилформамид (Сравнительный Пример 1-5) или диметилсульфоксид (Сравнительный Пример 1-6) использовали в качестве органического растворителя. Пытались получить 10% раствор органического гидрофобного антимикробного агента. В Сравнительном примере 1-5 органический гидрофобный антимикробный агент не был растворен. Поэтому в Сравнительном примере 1-5 также органический гидрофобный антимикробный агент неравномерно адгезировался к абсорбирующей смоле, и, таким образом, антимикробный эффект, эквивалентный эффектам примеров, нельзя было получить. Кроме того, выделялся аминный запах от растворителя. Таким образом, получение композиции абсорбирующей смолы было прекращено. С другой стороны, в Сравнительном примере 1-6, хотя органический гидрофобный антимикробный агент был растворен, выделялся серный запах от растворителя. Таким образом, получение композиции абсорбирующей смолы было прекращено.
[0144]
Оценка
Антимикробный эффект каждой из композиций абсорбирующей смолы, полученных в примерах и сравнительных примерах (за исключением Сравнительных Примеров с 1-3 по 1-6), измеряли и оценивали на основании антимикробных свойств, как описано ниже. Кроме того, угол внутреннего трения и угол обрушения, угол падения, кажущуюся насыпную плотность и прессуемость измеряли при помощи Powder Tester PT-R, изготовитель Hosokawa Micron Corporation, с использованием вышеописанных способов. Кроме того, измеряли покрытие поверхности абсорбирующей смолы антимикробным агентом. Кроме того, как описано ниже, абсорбционную активность абсорбирующей смолы измеряли и оценивали на основании количества насыщенного поглощения. Таблицы 1 и 2 показывают результаты. Следует отметить, что Таблица 2 также показывает ссылочные примеры (примеры, в которых никакой антимикробный агент не использовали).
[0145]
Оценка количества насыщенного поглощения
Тканый материал (отверстие сетки 255 меш), выполненный из найлона, разрезали на прямоугольную форму шириной 10 см и длиной 40 см, складывали пополам в середине в продольном направлении и термически уплотняли с обоих концов с получением найлонового мешка шириной 10 см (внутренний размер 9 см) и длиной 20 см. Затем 0,50 г композиции абсорбирующей смолы, служащей в качестве образца для измерения, точно взвешивали и равномерно распределяли в нижней части изготовленного найлонового мешка. Мешок из найлона, в который помещали образец, погружали в физиологический солевой раствор (0,9% водный раствор хлорида натрия), температуру которого доводили до 25°С. Через 30 минут, прошедших с момента начала погружения, найлоновый мешок извлекали из физиологического солевого раствора и осушали путем удерживания найлонового мешка в подвешенном состоянии вертикально в течение одного часа. Затем проводили измерение массы, и полученное количество насыщенного поглощения рассчитывали в соответствии с приведенным ниже уравнением:
Количество насыщенного поглощения (г/г)=(a-b-c)/c
где ʺaʺ означает общую массу (г) композиции абсорбирующей смолы и найлонового мешка после осушки, ʺbʺ означает массу (г) найлонового мешка до абсорбирования воды (в сухом состоянии), и ʺcʺ означает массу (г) композиции абсорбирующей смолы до абсорбирования воды (0,50). Измерение осуществляли три раза, и среднее значение использовали в качестве значения измерения. Следует указать, что измерение осуществляли при 23±2°C и относительной влажности 50±5%.
[0146]
Оценка антимикробных свойств
(1) Используемый штамм и моча человека
Для оценки антимикробных свойств использовали colon bacillus (16S, идентифицированный путем анализа частичной последовательности рДНК), собранный из использованного (только намоченного мочой) одноразового подгузника и выделенный. Кроме того, равное количество человеческой мочи, собранной у двух здоровых мужчин, смешивали вместе, смесь фильтровали и стерилизовали с использованием фильтра 0,2 мкм (Thermo Fisher Scientific Inc., торговое название ʺNalgene, tissue culture unitʺ) и фильтрат использовали в качестве человеческой мочи. Следует отметить, что после того, как описанный выше штамм инокулировали в мочу человека и культивировали, было обнаружено появление заметного запаха.
(2) Оценка антимикробных свойств
Штамм colon bacillus культивировали в течение ночи в SCD-агаровой пластинчатой среде. Полученные колонии собирали путем соскабливания несколько раз стерильной петлей. Собранные колонии суспендировали в физиологическом солевом растворе для получения бактериальной суспензии, имеющей концентрацию порядка 109 в пересчете на КОЕ/мл. Полученную бактериальную суспензию добавляли к человеческой моче в количестве 1 об./об.% с получением мочи с добавленными бактериями. Затем 30 мг каждой композиции абсорбирующей смолы (образец) или необработанной абсорбирующей смолы (контроль) помещали в пробирку объемом 1,5 мл. Затем в пробирку добавляли 900 мкл мочи с добавленными бактериями и пробирку оставляли в термостатической камере при 37°С.
Через 24 часа содержимое извлекали путем промывки при помощи 8,1 мл LP разбавителя. Экстракцию путем встряхивания осуществляли с использованием высокоскоростного встряхивающего устройства (EYELA, CUTE MIXER CM-1000) при 1500 об/мин в течение 15 минут. Полученный экстракт разбавляли соответствующим образом LP разбавителем, размазывали на агаровых пластинках SCDLP и культивировали в течение ночи в термостатической камере при 37°С. Затем подсчитывали количество колоний. Таким образом, рассчитывали КОЕ образцов и контроля, и значения антимикробной активности соответствующих образцов были получены с использованием приведенного ниже уравнения:
Значение антимикробной активности=Log10((КОЕ контроля)/(КОЕ образца))
[0147]
Таблица 1
Пр. 1-1
Пр. 1-2
Пр. 1-3
Пр. 1-4
Пр. 1-5
Пр. 1-6
Пр. 1-7
Пр. 1-8
Пр. 1-9
Пр. 1-10
Органический гидрофобный антимикробный агент
Пироктон оламин
Пироктон оламин
Пироктон оламин
Пироктон оламин
Пироктон оламин
Пироктон оламин
Пироктон оламин
Пироктон оламин
Пироктон оламин
Пироктон оламин
Добавленное количество (относительно абсорбирующей смолы)
%
0,1
0,1
0,1
0,1
0,05
0,025
0,1
0,1
0,1
0,1
Выход (относительно добавленного количества)
%
100
100
100
100
100
100
100
100
100
100
Органический растворитель
Этиленгликоль
Пропиленгликоль
1,3-Бутилен гликоль
Глицерин
Пропиленгликоль
Пропиленгликоль
Пропиленгликоль
1,3-Бутилен гликоль
1,3-Бутилен гликоль
1,3-Бутилен гликоль
Концентрация антимикробного агента
%
10
10
10
10
10
10
10
10
10
10
Добавленное количество (относительно абсорбирующей смолы)
%
1
1
1
1
0,5
0,25
1
1
1
1
Выход (относительно добавленного количества)
100
100
100
100
100
100
100
100
100
100
Неорганические тонкодисперсные частицы
Нет
Нет
Нет
Нет
Нет
Нет
Аморфный диоксид кремния
Аморфный диоксид кремния
Аморфный диоксид кремния
Аморфный диоксид кремния
Добавленное количество (относительно абсорбирующей смолы)
%
0
0
0
0
0
0
0,5
0,5
0,3
0,7
Количество насыщенного поглощения
г/г
57
56
56
58
57
58
58
58
58
58
Антимикробные свойства
2,3
3,0
2,4
2,1
1,9
1,4
3,1
2,4
2,3
2,3
Угол внутреннего трения
Градусы
44
44
44
45
42
40
39
38
37
39
Угол обрушения
Градусы
53
57
51
57
52
49
49
45
49
50
Угол падения
Градусы
42
42
43
43
40
39
37
36
36
36
Кажущаяся насыпная плотность
г/мл
0,56
0,56
0,56
0,56
0,64
0,68
0,67
0,68
0,68
0,68
Прессуемость
%
21
20
21
21
15
10
10
11
10
11
Покрытие антимикробным агентом
%
7
7
10
15
10
10
25
20
17
23
[0148]
Таблица 2
Пр. 1-11
Пр. 1-12
Пр. 1-13
Пр. 1-14
Ср.пр. 1-1
Ср.пр. 1-2
Ссыл.пр.
Органический гидрофобный антимикробный агент
Бензалконий цетилфосфат
Бензалконий цетилфосфат
Бензалконий цетилфосфат
Бензалконий цетилфосфат
Пироктон оламин
Бензалконий цетилфосфат
Нет
Добавленное количество (относительно абсорбирующей смолы)
%
0,33
0,33
0,33
0,33
0,1
0,33
0
Выход (относительно добавленного количества)
%
100
100
100
100
100
100
-
Органический растворитель
Пропиленгликоль
1,3-Бутилен гликоль
Пропиленгликоль
1,3-Бутилен гликоль
Этанол
Этанол
Нет
Концентрация антимикробного агента
%
10
10
10
10
10
10
-
Добавленное количество (относительно абсорбирующей смолы)
%
3,3
3,3
3,3
3,3
1
3,3
0
Выход (относительно добавленного количества)
100
100
100
100
0
0
-
Неорганические частицы
Нет
Нет
Аморфный диоксид кремния
Аморфный диоксид кремния
Нет
Нет
Нет
Добавленное количество (относительно абсорбирующей смолы)
%
0
0
1
1
0
0
0
Количество насыщенного поглощения
г/г
57
58
57
58
56
54
57
Антимикробные свойства
2,1
2,1
2,3
2,3
2,0
2,0
0,0
Угол внутреннего трения
Градусы
50
50
39
39
39
39
39
Угол обрушения
Градусы
56
56
52
52
47
49
47
Угол падения
Градусы
50
50
36
36
36
37
37
Кажущаяся насыпная плотность
г/мл
0,46
0,46
0,67
0,68
0,70
0,71
0,71
Прессуемость
%
39
39
14
14
8
9
8
Покрытие антимикробным агентом
%
12
12
28
30
2
3
0
[0149]
Как ясно следует из результатов, представленных в Таблицах 1 и 2, можно видеть, что касается композиций абсорбирующей смолы, полученных в примерах, что абсорбционная активность не ухудшалась, даже если органический растворитель не удаляли, и антимикробные свойства улучшались. Кроме того, можно видеть, что текучесть порошка улучшалась. В отличие от этого, что касается композиций абсорбирующей смолы Сравнительных примеров 1-1 и 1-2, удаление органического растворителя было необходимым, и требовалось учитывать сложность и безопасность изготовления.
Следует указать, что, хотя это не показано в таблицах, в Сравнительных примерах 1-3 и 1-4, поскольку органический гидрофобный антимикробный агент не был растворен в органическом растворителе, существовал риск возможного забивания впрыскивающего отверстия, что делает однородное распределение невозможным. Кроме того, существуют недостатки, такие как пожелтение раствора и выделение аномального запаха.
[0150]
Пример 2-1
1)Получение листа для абсорбирующего изделия
2
2
Кусок мягкой папиросной бумаги, имеющей плотность 16 г/м, шириной 200 мм и длиной 170 мм обрабатывали так, чтобы он содержал раствор антимикробного агента (пироктон оламин: 1%, пропиленгликоль: 99%), содержащий органический гидрофобный антимикробный агент, органический растворитель и воду в количестве не больше чем 8%, путем нанесения каплями раствора антимикробного агента на две части куска мягкой папиросной бумаги в количестве 0,1 г на часть с использованием капельницы. Две части, на которых содержался раствор антимикробного агента, находились в двух положениях, расположенных на центральной линии, параллельной направлению длины, и расположенных соответственно на расстоянии 30 мм от центральной точки центральной линии. Типы органического гидрофобного антимикробного агента и органического растворителя, а также общее количество, добавленное к куску мягкой папиросной бумаги, показаны в Таблице 3. В Таблице 3, ʺPGʺ означает ʺ1,2-пропиленгликольʺ. ʺBGʺ означает ʺ1,3-бутиленгликольʺ. Кроме того, ʺgsmʺ означает ʺг/мʺ.
2) Получение абсорбирующего элемента
2
2
Абсорбирующий элемент получали путем покрытия абсорбирующей сердцевины листом для абсорбирующего изделия. Абсорбирующую сердцевину получали из смешанной массы волокон распушенной целлюлозы, имеющих плотность 180 г/м, и суперабсорбирующего полимера, имеющего плотность 160 г/м, и она имела размер 190 мм в длину × 70 мм в ширину и массу 5,0 г.
[0151]
Пример 2-2
Раствор антимикробного агента содержался в четырех положениях, отдельно расположенных на центральной линии, параллельной направлению длины, и расположенных от центральной точки центральной линии на расстоянии соответственно 20 мм или 60 мм. Типы органического гидрофобного антимикробного агента и органического растворителя, а также общее количество, добавленное к куску мягкой папиросной бумаги, показаны в Таблице 3. В остальном, осуществляли те же процедуры, как в Примере 2-1.
[0152]
Пример 2-3
1) Получение листа для абсорбирующего изделия
Использовали кусок мягкой папиросной бумаги (200 мм в ширину × 170 мм в длину) такой же, как кусок мягкой папиросной бумаги, используемый в Примере 2-1.
2) Получение абсорбирующего элемента
2
2
Получали абсорбирующую сердцевину из смешанной массы волокон распушенной целлюлозы, имеющих плотность 180 г/м, и суперабсорбирующего полимера, имеющего плотность 160 г/м. Абсорбирующая сердцевина имела размер 190 мм в длину × 70 мм в ширину и массу 5,0 г. Абсорбирующую сердцевину обрабатывали так, чтобы она содержала раствор антимикробного агента, содержащий органический гидрофобный антимикробный агент, органический растворитель и воду в количестве не больше чем 10%, путем нанесения каплями раствора антимикробного агента на абсорбирующую сердцевину. Раствор антимикробного агента содержался в одном положении, расположенном на центральной линии, параллельной направлению длины, на обращенной к коже поверхности абсорбирующей сердцевины и в срединной точке этой центральной линии. Типы органического гидрофобного антимикробного агента и органического растворителя, а также общее количество, добавленное к абсорбирующей сердцевине, показаны в Таблице 3. Абсорбирующий элемент получали путем покрытия абсорбирующей сердцевины листом для абсорбирующего изделия, полученным в 1).
[0153]
Пример 2-4
Раствор антимикробного агента содержался в одном положении, расположенном на центральной линии, параллельной направлению длины, на обращенной к коже поверхности абсорбирующей сердцевины и в срединной точке этой центральной линии. Типы органического гидрофобного антимикробного агента и органического растворителя, а также общее количество, добавленное к куску мягкой папиросной бумаги, показаны в Таблице 3. В остальном, осуществляли те же процедуры, как в Примере 2-1.
[0154]
Пример 2-5
Типы органического гидрофобного антимикробного агента и органического растворителя, а также общее количество, добавленное к мягкой папиросной бумаге, показаны в Таблице 3. В остальном, осуществляли те же процедуры, как в Примере 2-4.
[0155]
Пример 2-6
2
Кусок мягкой папиросной бумаги, имеющей плотность 16 г/м, шириной 200 мм и длиной 170 мм использовали для абсорбции раствора антимикробного агента (пироктон оламин: 10%, пропиленгликоль: 70%, вода после ионного обмена: 20%), содержащего органический гидрофобный антимикробный агент, органический растворитель и воду в количестве не больше чем 30%, путем нанесения каплями раствора антимикробного агента на две части куска мягкой папиросной бумаги в количестве 0,1 г на часть при помощи капельницы. Затем, этот кусок мягкой папиросной бумаги помещали в воздушную сушилку, которую устанавливали на 105°C, и сушили в течение 30 минут. Положения двух частей, где содержался раствор антимикробного агента, определляли как два положения, расположенные на центральной линии, параллельной направлению длины, и расположенные от центральной точки этой центральной линии на соответствующем расстоянии 30 мм. Типы органического гидрофобного антимикробного агента и органического растворителя, а также общее количество, добавленное к куску мягкой папиросной бумаги, показаны в Таблице 3.
2) Получение абсорбирующего элемента
2
2
Абсорбирующий элемент получали путем покрытия абсорбирующей сердцевины листом для абсорбирующего изделия. Абсорбирующую сердцевину получали из смешанной массы волокон распушенной целлюлозы, имеющих плотность 180 г/м, и суперабсорбирующего полимера, имеющего плотность 160 г/м, и она имела размер 190 мм в длину × 70 мм в ширину и массу 5,0 г.
[0156]
Пример 2-7
Типы органического гидрофобного антимикробного агента и органического растворителя, а также общее количество, добавленное к куску мягкой папиросной бумаги, показаны в Таблице 3. В остальном, осуществляли те же процедуры, как в Примере 2-1.
[0157]
Пример 2-8
1) Получение листа для абсорбирующего изделия
Использовали кусок мягкой папиросной бумаги (200 мм в ширину × 170 мм в длину), такой же, как кусок мягкой папиросной бумаги, используемый в Примере 2-1.
2) Получение абсорбирующего элемента
2
2
Получали абсорбирующую сердцевину из смешанной массы волокон распушенной целлюлозы, имеющих плотность 180 г/м, и суперабсорбирующего полимера, имеющего плотность 160 г/м. Абсорбирующая сердцевина имела размер 190 мм в длину × 70 мм в ширину и массу 5,0 г. Абсорбирующую сердцевину обрабатывали так, чтобы она содержала раствор антимикробного агента, содержащий органический гидрофобный антимикробный агент, органический растворитель и воду в количестве не больше чем 10%. Раствор антимикробного агента содержался в положении, расположенном на центральной линии, параллельной направлению длины, на обращенной к коже поверхности абсорбирующей сердцевины и в срединной точке этой центральной линии. Типы органического гидрофобного антимикробного агента и органического растворителя, а также общее количество, добавленное к абсорбирующей сердцевине, показаны в Таблице 3. Абсорбирующий элемент получали путем покрытия абсорбирующей сердцевины листом для абсорбирующего изделия, полученным в 1).
[0158]
Пример 2-9
1) Получение листа для абсорбирующего изделия
Использовали кусок мягкой папиросной бумаги (200 мм в ширину × 170 мм в длину) такой же, как кусок мягкой папиросной бумаги, который использовали в Примере 2-1.
2) Получение абсорбирующего элемента
2
2
Получали абсорбирующую сердцевину из смешанной массы волокон распушенной целлюлозы, имеющих плотность 180 г/м, и суперабсорбирующего полимера, имеющего плотность 160 г/м. Абсорбирующая сердцевина имела размер 190 мм в длину × 70 мм в ширину и массу 5,0 г. Абсорбирующую сердцевину обрабатывали так, чтобы она содержала раствор антимикробного агента, включающего органический гидрофобный антимикробный агент, органический растворитель и воду в количестве не больше чем 10%. Раствор антимикробного агента содержался в четырех положениях, отдельно расположенных на центральной линии, параллельной направлению длины, на обращенной к коже поверхности абсорбирующей сердцевины и расположенных от центральной точки центральной линии на расстоянии соответственно 20 мм или 60 мм. Типы органического гидрофобного антимикробного агента и органического растворителя, а также общее количество, добавленное к абсорбирующей сердцевине, показаны в Таблице 3. Абсорбирующий элемент получали путем покрытия абсорбирующей сердцевины листом для абсорбирующего изделия, полученным в 1).
[0159]
Сравнительный Пример 2-1
Этот сравнительный пример представляет собой пример, в котором такой же кусок мягкой папиросной бумаги, как в Примере 2-1, не обрабатывали так, чтобы он содержал раствор антимикробного агента, и использовали в качестве листа для абсорбирующего изделия. В остальном, осуществляли те же процедуры, как в Примере 2-1.
[0160]
Сравнительный Пример 2-2
1) Получение листа для абсорбирующего изделия
Органический гидрофобный антимикробный агент распределяли по куску мягкой папиросной бумаги, имеющему ширину 200 мм и длину 170 мм. Затем наносили сверху клейкий аэрозоль для иммобилизации антимикробного агента. Органический гидрофобный антимикробный агент наносили в одном положении, расположенном на центральной линии, параллельной направлению длины, и в срединной точке этой центральной линии. Тип органического гидрофобного антимикробного агента и количество, добавленное к куску мягкой папиросной бумаги, показаны в Таблице 3.
2) Получение абсорбирующего элемента
2
2
Абсорбирующий элемент получали путем покрытия абсорбирующей сердцевины листом для абсорбирующего изделия. Абсорбирующую сердцевину получали из смешанной массы волокон распушенной целлюлозы, имеющих плотность 180 г/м, и суперабсорбирующего полимера, имеющего плотность 160 г/м, и она имела размер 190 мм в длину × 70 мм в ширину и массу 5,0 г.
[0161]
Сравнительный Пример 2-3
1) Получение листа для абсорбирующего изделия
Использовали кусок мягкой папиросной бумаги (200 мм в ширину × 170 мм в длину) такой же, как кусок мягкой папиросной бумаги, используемый в Примере 2-1.
2) Получение абсорбирующего элемента
2
2
Получали абсорбирующую сердцевину из смешанной массы волокон распушенной целлюлозы, имеющих плотность 180 г/м, и суперабсорбирующего полимера, имеющего плотность 160 г/м. Абсорбирующая сердцевина имела размер 190 мм в длину × 70 мм в ширину и массу 5,0 г. Органический гидрофобный антимикробный агент распределяли на абсорбирующей сердцевине и затем наносили сверху клейкий аэрозоль для иммобилизации антимикробного агента. Органический гидрофобный антимикробный агент распределяли в одном положении на центральной линии, параллельной направлению длины, и в срединной точке этой центральной линии. Тип органического гидрофобного антимикробного агента и количество, добавленное к абсорбирующей сердцевине, показаны в Таблице 3. Абсорбирующий элемент получали путем покрытия абсорбирующей сердцевины листом для абсорбирующего изделия, полученным в 1).
[0162]
Сравнительный Пример 2-4
Органический гидрофобный антимикробный агент распределяли на кусок мягкой папиросной бумаги, имеющий ширину 200 мм и длину 170 мм. Затем наносили сверху клейкий аэрозоль для иммобилизации антимикробного агента. Органический гидрофобный антимикробный агент распределяли в четырех положениях, отдельно расположенных на центральной линии, параллельной направлению длины, и расположенных от центральной точки этой центральной линии на расстояниях соответственно 20 мм или 60 мм. Тип органического гидрофобного антимикробного агента и количество, добавленное к куску мягкой папиросной бумаги, показаны в Таблице 3. В остальном, осуществляли те же процедуры, как в Сравнительном примере 2-2.
[0163]
Сравнительный Пример 2-5
Тип органического гидрофобного антимикробного агента и количество, добавленное к куску мягкой папиросной бумаги, показаны в Таблице 3. В остальном, осуществляли те же процедуры, как в Сравнительном примере 2-2.
[0164]
Оценка
Сенсорную оценку абсорбирующих элементов, полученных в примерах и сравнительных примерах, в отношении подавления запаха мочи осуществляли в соответствии со следующими процедурами. Таблица 3 показывает результаты.
[0165]
Сенсорная оценка в отношении подавления запаха мочи
<A> Мочу для использования для оценки получали в соответствии с процедурами (a) - (d), описанными ниже.
2
(a) Получали нетканые материалы (не подвергавшиеся специфической обработке, такой как антимикробная обработка и дезодорирующая обработка, размер: 10 см × 15 см), имеющие плотность 20 г/м.
(b) Четыре участника испытания, за которыми осуществляли наблюдение (взрослые мужчины в состоянии, в котором после купания прошло 12 часов), каждый тщательно протирал нижнюю половину своего тела неткаными материалами, описанными в (а), которые были надлежащим образом смочены водой, и, таким образом, собирали бактерии, присутствующие на коже, и кишечные бактерии из фекалий.
(c) Мочу собирали у каждого из четырех наблюдаемых участников. Осуществляли адгезию 2,0 г мочи к нетканым материалам в (b). Нетканые материалы помещали в полиэтиленовый пакет и герметично закрывали и оставляли в атмосфере при 36°С в течение 24 часов. Таким образом, выращивали бактерии на нетканых материалах в (b).
(d) После этого 500 г мочи, собранной от каждого из наблюдаемых участников, смешивали вместе и 2000 г смешанной мочи помещали в колбу Эрленмейера, снабженную пробкой. Четыре нетканых материала (с), на которых выращивали бактерии, помещали в колбу, нетканые материалы погружали в смешанную мочу на 20 минут при перемешивании с интервалами.
<B> Затем 50 г мочи, полученной в результате (d), постепенно вводили в центральную часть каждого из абсорбирующих элементов, полученных в примерах и сравнительных примерах. Абсорбирующие элементы, в которые вводили мочу, помещали в соответствующие контейнеры и герметично закрывали, каждый из этих контейнеров представлял собой лоток № 3 из нержавеющей стали глубокого типа с крышкой (изготовитель AS ONE Corporation). Контейнеры хранили в термостатической сушилке и выдерживали в течение 6 часов, поддерживая их нагретыми при 36° C.
По прошествии 6 часов контейнеры извлекали из термостатической сушилки. Пять контролеров (взрослые мужчины и женщины), отличных от вышеописанных наблюдаемых участников, провели сенсорную оценку на основании приведенных ниже критериев. В частности, сенсорную оценку осуществляли следующим образом. Сначала каждый контейнер извлекали из термостатической сушилки. Крышку открывали и контейнер оставляли на 30 секунд. Затем контролеры приближали нос к контейнеру и ощущали запах. Контролеры оценивали запахи на основании следующих критериев, исходя из того, что запах сравнительного примера 1 был оценен как 5. Среднее значение и усредненное значение полученных числовых значений рассчитывали и использовали в качестве результатов сенсорной оценки каждого абсорбирующего элемента.
5: Сильный гнилостный запах
4: Слабый гнилостный запах
3: Сильный запах, легко распознаваемый как моча
2: Слабый запах, распознаваемый как моча
1: Слабый запах, который трудно определить как моча
0: Отсутствие запаха
[0166]
Таблица 3
Примеры
Сравнительные Примеры
2-1
2-2
2-3
2-4
2-5
2-6
2-7
2-8
2-9
2-1
2-2
2-3
2-4
2-5
Элемент, на который нанесен антимикробный агент
Лист для абсорбирующего изделия
+
+
-
+
+
+
+
-
-
-
+
-
+
+
Абсорбирующая сердцевина из смешанной массы волоконЦеллюлозы 180 gsmАбсорбирующего полимера 160 gsm
-
-
+
-
-
-
-
+
+
-
-
+
-
-
Добавленное количество раствора антимикробного агента
Octopirox/PG(1%/99%)
-
-
-
-
-
-
-
-
-
-
-
Octopirox/PG(10%/90%)
-
-
-
-
-
-
-
-
-
-
-
-
-
Octopirox/PG(30%/70%)
-
-
-
-
-
-
-
-
-
-
-
-
-
Octopirox/PG/вода после ионного обмена (10%/70%/20%)
-
-
-
-
-
-
-
-
-
-
-
-
-
Octopirox/BG(1%/99%)
-
-
-
-
-
-
-
-
-
-
-
-
-
Триклозан/PG(1%/99%)
-
-
-
-
-
-
-
-
-
-
-
-
Octopirox наносили и затем иммобилизовали клейким аэрозолем
-
-
-
-
-
-
-
-
-
-
4 мг
4 мг
4 мг
-
Триклозан наносили и затем иммобилизовали клейким аэрозолем
-
-
-
-
-
-
-
-
-
-
-
-
-
4 мг
Часть(части) добавления
2 части
4 части
1 часть
1 часть
1 часть
1 часть
2 части
1 часть
4 части
-
1 часть
1 часть
4 части
1 часть
Содержание влаги (%)
10
10
10
8
8
10
10
10
10
10
10
10
10
10
Плотность антимикробного агента (gsm)
0,06
0,12
0,15
0,06
0,06
0,06
0,06
0,15
0,30
-
0,12
0,30
0,12
0,12
Конфигурация абсорбирующей сердцевины
Смешанная волокнистая масса
Сенсорная оценка в отношении подавлени запаха мочи (усредненное значение)
2,0
1,6
2,0
2,0
2,0
1,9
1,9
1,9
1,9
5,0
4,0
3,9
3,4
3,9
Сенсорная оценка в отношении подавлени запаха мочи (среднее значение)
2,0
1,5
2,0
2,0
2,0
2,0
2,0
2,0
2,0
5,0
4,0
4,0
3,5
4,0
[0167]
В этой таблице, ʺ+ʺ означает, что добавляли раствор антимикробного агента, и ʺ-ʺ означает, что ничего не добавляли.
[0168]
Как ясно следует из результатов, показанных в Таблице 3, можно видеть, что абсорбирующие элементы, полученные в примерах, имели более высокий эффект подавления запаха мочи, чем абсорбирующие элементы сравнительных примеров, как результат использования антимикробных агентов, демонстрирующих достаточный антимикробный эффект.
Промышленная применимость
[0169]
Как подробно описано выше, в соответствии с настоящим изобретением обеспечивается материал для абсорбирующего изделия, имеющий высокие антимикробные свойства, и абсорбирующее изделие, имеющее высокие антимикробные свойства. Кроме того, в соответствии с настоящим изобретением легко можно получить материал для абсорбирующего изделия, имеющий высокие антимикробные свойства, и абсорбирующее изделие, имеющее высокие антимикробные свойства. В частности, в соответствии с настоящим изобретением обеспечивается композиция абсорбирующей смолы, обладающая высокими водопоглощающими свойствами, не выделяющая никакого запаха и проявляющая достаточный антимикробный эффект. Кроме того, в соответствии с настоящим изобретением легко можно получить композицию абсорбирующей смолы, которая не нарушает водопоглощающие свойства абсорбирующей смолы, не выделяет сама никакого запаха и проявляет достаточный антимикробный эффект.